(57)【要約】      （修正有）【課題】フィルムの不織布への接着、フィルムの別なフィルムへの接着、又は不織布の別な不織布への接着を改善するための組成物及び方法の提供。【解決手段】対象とするラミネート構造又はマルチラミネート構造に依存して、この改善は、流動性及び密着性を改善すべく、基体、例えば多孔質不織布などに物理的にしっかりと固着する、低粘度で低密度のエチレン又はプロピレンをベースとしたポリマーを使用することにより、又は基体フィルムポリマーのうちの一つと混ぜ合わされた同様なポリマー使用することにより達成する。【選択図】なし【特許請求の範囲】
【請求項１】
少なくとも２つの成分を含むラミネーション接着剤であって、前記２つの成分が：
少なくとも一つのプロピレンをベースとしたポリマーを含む成分Ａ）であり、ＡＳＴＭ
Ｄ１２３８の条件２３０℃／２．１６ｋｇにより測定したときに、０．５ｇ／１０分か
ら１００ｇ／１０分までの間のメルトフローレートを有する少なくとも一つのプロピレン
をベースとしたポリマーを含む成分Ａ）；および
少なくとも一つのエチレンをベースとしたポリマーを含む成分Ｂ）であり、好適には０
．８５ｇ／ｃｃから０．９０ｇ／ｃｃまでの間、より好適には０．８５５ｇ／ｃｃから０
．８９ｇ／ｃｃまでの間、最も好適には０．８７ｇ／ｃｃから０．８８ｇ／ｃｃまでの間
の密度を有し、且つ、３５０°Ｆ（１７７℃）におけるＡＳＴＭ  Ｄ３２３６により測定
したときに、３００ｃＰから５０，０００ｃＰまでの間、好適には１０００ｃＰから３０
，０００ｃＰまでの間、より好適には５０００ｃＰから２５，０００ｃＰまでの間の粘度
を有する少なくとも一つのエチレンをベースとしたポリマーを含む成分Ｂ）；
であり、
ここで、成分Ａ）は６０パーセントから９５パーセントまで、好適には７０パーセント
から９０パーセントまで、より好適には７０パーセントから８０パーセントまでであり；
成分Ｂ）は４０パーセントから５パーセントまで、好適には３０パーセントから１０パー
セントまで、より好適には３０パーセントから２０パーセントまでであって、上記パーセ
ンテージが当該ラミネーション接着剤の総合重量をベースとした重量百分率である；
ラミネーション接着剤。
【請求項２】
少なくとも２つの成分を含むラミネーション接着剤であって、前記２つの成分が：
少なくとも一つのエチレンをベースとしたポリマーを含む成分Ａ）であり、ＡＳＴＭ  
Ｄ１２３８の条件１９０℃／２．１６ｋｇにより測定したときに、０．５ｇ／１０分から
１００ｇ／１０分までの間のメルトインデックスを有する少なくとも一つのエチレンをベ
ースとしたポリマーを含む成分Ａ）；および
少なくとも一つのエチレンをベースとしたポリマーを含む成分Ｂ）であり、ＡＳＴＭ  
Ｄ−７９２により測定したときに、好適には０．８５ｇ／ｃｃから０．９０ｇ／ｃｃまで
の間、より好適には０．８５５ｇ／ｃｃから０．８９ｇ／ｃｃまでの間、最も好適には０
．８７ｇ／ｃｃから０．８８ｇ／ｃｃまでの間の密度を有し、且つ、粘度を３５０°Ｆ（
１７７℃）におけるＡＳＴＭ  Ｄ  ３２３６により測定したときに、３００ｃＰから５０
，０００ｃＰまでの間、好適には１０００ｃＰから３０，０００ｃＰまでの間、より好適
には５０００ｃＰから２５，０００ｃＰまでの間の粘度を有する少なくとも一つのエチレ
ンをベースとしたポリマーを含む成分Ｂ）；
であり、
ここで、成分Ａ）は６０パーセントから９５パーセントまで、好適には７０パーセント
から９０パーセントまで、より好適には７０パーセントから８０パーセントまでであり；
成分Ｂ）は４０パーセントから５パーセントまで、好適には３０パーセントから１０パー
セントまで、より好適には３０パーセントから２０パーセントまで、更に一層好適には３
０パーセントであり、上記パーセンテージが成分Ａ）および成分Ｂ）の総合重量をベース
とした重量百分率である；
ラミネーション接着剤。
【請求項３】
少なくとも２つの成分を含むラミネーション接着剤であって、前記２つの成分が：
少なくとも一つのプロピレンをベースとしたポリマーを含む成分Ａ）であり、ＡＳＴＭ
Ｄ１２３８の条件２３０℃／２．１６ｋｇにより試験したときに、０．５ｇ／１０分か
ら１００ｇ／１０分までの間のメルトフローレートを有する少なくとも一つのプロピレン
をベースとしたポリマーを含む成分Ａ）；および
少なくとも一つのプロピレンをベースとしたポリマーを含む成分Ｂ）であり、ＤＳＣを
用いて測定したときに、好適には３０パーセント未満、より好適には２５パーセント未満
、最も好適には２０パーセント未満の結晶化度を有し、且つ、ＡＳＴＭ  Ｄ１２３８の条
件２３０℃／２．１６ｋｇにより測定したときに、好適には２５ｇ／１０分より大きいメ
ルトフローレートを有する少なくとも一つのプロピレンをベースとしたポリマーを含む成
分Ｂ）；
であり、
ここで、成分Ａ）は６０パーセントから９５パーセントまで、好適には７０パーセント
から９０パーセントまで、より好適には７０パーセントから８０パーセントまでであり；
成分Ｂ）は４０パーセントから５パーセントまで、好適には３０パーセントから１０パー
セントまで、より好適には３０パーセントから２０パーセントまでであって、上記パーセ
ンテージが成分Ａ）および成分Ｂ）の総合重量をベースとした重量百分率である；
ラミネーション接着剤。
【請求項４】
少なくとも２つの成分を含むラミネーション接着剤であって、前記２つの成分が：
少なくとも一つのエチレンをベースとしたポリマーを含む成分Ａ）であり、ＡＳＴＭ  
Ｄ１２３８の条件１９０℃／２．１６ｋｇにより試験したときに、０．５ｇ／１０分から
１００ｇ／１０分までの間のメルトインデックスを有する少なくとも一つのエチレンをベ
ースとしたポリマーを含む成分Ａ）；および
少なくとも一つのプロピレンをベースとしたポリマーを含む成分Ｂ）であり、ＤＳＣを
用いて測定したときに、好適には３０パーセント未満、より好適には２５パーセント未満
、最も好適には２０パーセント未満の結晶化度を有し、且つ、ＡＳＴＭ  Ｄ１２３８の条
件２３０℃／２．１６ｋｇにより測定したときに、好適には２５ｇ／１０分より大きいメ
ルトフローレートを有する少なくとも一つのプロピレンをベースとしたポリマーを含む成
分Ｂ）；
であり、
ここで、成分Ａ）は６０パーセントから９５パーセントまで、好適には７０パーセント
から９０パーセントまで、より好適には７０パーセントから８０パーセントまでであり；
成分Ｂ）は４０パーセントから５パーセントまで、好適には３０パーセントから１０パー
セントまで、より好適には３０パーセントから２０パーセントまでであって、上記パーセ
ンテージが成分Ａ）および成分Ｂ）の総合重量をベースとしたものである；
ラミネーション接着剤。
【請求項５】
上記成分Ｂ）が、エチレン／Ｃ３からＣ２０までのα−オレフィンインターポリマー、
好適にはＣ３からＣ１２までのα−オレフィンインターポリマー、より好適にはＣ８α−
オレフィンコポリマーからなるグループから選択される少なくとも一つのエチレンをベー
スとしたポリマーを含む、請求項１または２に記載の接着剤。
【請求項６】
上記成分Ｂ）がエチレン／Ｃ３からＣ８までのα−オレフィンインターポリマーからな
るグループから選択される少なくとも一つのエチレンをベースとしたポリマーを含み、こ
こで、前記α−オレフィンがプロピレン、１−ブテン、２−メチル−１−プロペン、１−
ペンテン、２−メチル−１−ブテン、１−ヘキセン、４−メチル−１−ペンテン、１−ヘ
プテンおよび１−オクテンからなるグループから選択される、請求項１または２に記載の
接着剤。
【請求項７】
成分Ａ）の上記少なくとも一つのプロピレンベースのオレフィンポリマーがポリプロピ
レンホモポリマーおよびプロピレン／エチレンインターポリマーからなるグループから選
択され、ここで、該エチレンの含有量が前記インターポリマーのうちの２０重量パーセン
トを超えない割合を構成し、好適には＜１５重量パーセント、より好適には＜１０重量パ
ーセント、最も好適には＜５重量パーセントの割合を構成する、請求項１または３に記載
の接着剤。
【請求項８】
請求項１から４のいずれかに記載の組成を有するラミネーション接着剤を含むラミネー
ト構造物であって、少なくとも三つの熱可塑性層を含み、ここで前記層が相互に共押出し
、熱接合、融着及び／又は圧着されている、ラミネート構造物。
【請求項９】
層１）、層２）および層３）を含むラミネート構造物であって：
層１）は、（ＡＳＴＭ  Ｄ  １２３８、条件２３０℃／２．１６ｋｇにより測定したと
きに）０．５ｇ／１０分から１００ｇ／１０分までの間のメルトフローレートを有する少
なくとも一つの熱可塑性のプロピレンをベースとしたポリマーを含み；
層３）は少なくとも一つの熱可塑性のオレフィンをベースとしたポリマーを含み；
層２）は、層１）および層３）の間に配置され、ある接合様式において層１）と層３）
との両方に緊密に接触しており、且つ、請求項１から４のいずれかに記載の組成を有する
ラミネーション接着剤を含んでおり；
ここで、当該ラミネート構造物が、ある接合様式において相互に緊密に接触した状態で
配置された単に層１）および層３）のみから成る同等なラミネートの個別的な剥離強度と
比べたときに、高められた剥離強度を有している；
ラミネート構造物。
【請求項１０】
層１）および層３）の両方が、（ＡＳＴＭ  Ｄ  １２３８、条件２３０℃／２．１６ｋ
ｇにより測定したときに）０．５ｇ／１０分から１００ｇ／１０分までの間のメルトフロ
ーレートを有する熱可塑性のプロピレンをベースとしたポリマーを含む、請求項９に記載
のラミネート。
【請求項１１】
層１）および層３）の両方がフィルム層である、請求項９に記載のラミネート。
【請求項１２】
層２）の成分Ａ）がプロピレンをベースとしたポリマーであって、該ポリマーが、層１
）の上記少なくとも一つの熱可塑性のプロピレンをベースとしたポリマーの粘度およびメ
ルトフローレートと同じ粘度およびメルトフローレートを有するプロピレンホモポリマー
であり；層２）の成分Ｂ）がエチレンをベースとしたポリマーであって、該ポリマーが、
０．８７ｇ／ｃｃから０．８８ｇ／ｃｃまでの間の密度を有し、且つ、３５０°Ｆ（１７
７℃）におけるＡＳＴＭ  Ｄ３２３６により測定したときに、５，０００ｃＰから２０，
０００ｃＰまでの間の粘度を有するＣ８α−オレフィンコポリマーである、請求項９に記
載のラミネート。
【請求項１３】
層１）または層３）のうちの一方の層が熱可塑性フィルム層であって、もう一方の層が
不可欠な要素として不織布ウェブを含む層であり、前記不織布ウェブが、スパンボンデッ
ド、カーデッド熱接合ステープル繊維、エアーレイド、メルトブローン不織布熱可塑性ま
たは前述のものの組合せから選択される、請求項９に記載のラミネート。
【請求項１４】
層１）または層３）のうちの一方の層が熱可塑性フィルム層であって、もう一方の層が
不可欠な要素として熱可塑性フォームを含む層である、請求項９に記載のラミネート。
【請求項１５】
当該ラミネートが、単に層１）および層３）のみから成る同等なラミネートの個別的な
剥離強度と比べたときに、少なくとも２５パーセント、好適には５０パーセント、より好
適には１００パーセント高められた層１）と層３）との間の１８０°方向の剥離強度を有
している、請求項１２、１３または１４に記載のラミネート。
【請求項１６】
三つの層、層１）、層２）および層３）を含むラミネート構造物であって、ここで、層
２）が請求項１から４のいずれかに記載の組成を有するラミネーション接着剤を含んでお
り、当該ラミネートが、単に層１）および層３）のみから成る同等なラミネートの個別的
な剥離強度と比べたときに、少なくとも２５パーセント、好適には５０パーセント、より
好適には１００パーセント高められた層１）と層３）との間の１８０°方向の剥離強度を
有している、ラミネート構造物。
【請求項１７】
請求項１から４のいずれかに記載の接着剤組成物を含むフィルム／不織布ラミネート。
【請求項１８】
オムツ、トレーニングパンツ、吸水性アンダーパンツ、成人用尿漏れ防止用品および女
性衛生用品からなるグループから選択されるパーソナルケア製品であって、前記パーソナ
ルケア製品が請求項１７に記載のラミネートを含んでいる、パーソナルケア製品。
【請求項１９】
層２）がポリオレフィンマトリックス内における分散相を含む結合層であって、ここで
、前記分散相は離散した微粒子及び／又は縞の形態であってよく、且つ、該分散相の離散
的な微粒子及び／又は縞は０．０５ミクロン（μｍ）から１ミクロンまでの間の平均幅を
有しており；
ここで、上記分散相が成分Ｂ）を含み、該マトリックスが成分Ａ）を含む；
請求項９に記載のラミネート構造物。
【請求項２０】
当該ラミネートが層２）を層１）と層３）との間に押出しすることにより形成される、
請求項９に記載のラミネート構造物。
【請求項２１】
上記層２）の押出し中、該押出し物の温度が層１）および層３）の溶融温度付近または
溶融温度以上である、請求項２０に記載のラミネート構造物。
【請求項２２】
上記層２）の押出し中、該押出し物の温度が３４０°Ｆ（１７１℃）から３７０°Ｆ（
１８８℃）までの間であり、該押出機が１５ｒｐｍから３０ｒｐｍまでの速度で運転され
る、請求項２１に記載のラミネート構造物。
【発明の詳細な説明】
【技術分野】
【０００１】
本発明はマルチ構造ラミネート用の接着促進剤に関係する。本発明は、フィルムの不織
布への接着、フィルムの別なフィルムへの接着、または不織布の別な不織布への接着を改
善するための組成物および方法を提供する。対象とするラミネート構造またはマルチラミ
ネート構造に依存して、この改善は、流動性および密着性を改善すべく、基体、例えば多
孔質不織布などに物理的にしっかりと固着する、低粘度で低密度のエチレンまたはプロピ
レンをベースとしたポリマーを使用するか、または基体フィルムポリマーのうちの一つと
混ぜ合わされた同様なポリマー使用するかのいずれかにより達成することができる。
【背景技術】
【０００２】
長年の間、繊維、フィルムまたはウェブを形成するため、熱可塑性樹脂が押出しされて
きた。これらの用途における最も一般的な熱可塑性プラスチックはポリオレフィン、特に
ポリプロピレンおよびポリエチレンであるが、各材料は、最終生成物において望まれる特
性に関して、それぞれの特徴的な利点および欠点を有している。
【０００３】
不織布は、そのようなポリマーから製造することができる一つのタイプの製品であって
、広範囲にわたる様々な用途、例えばパーソナルケア製品、例えばオムツ、女性衛生用品
および尿漏れ防止用品など、感染予防用品、包帯、手術用のドレープ、衣服および他の多
くの用途に有用である。また、不織布は、カーペット裏地の用途でも使用されている。こ
れらの不織布は、一般的に、押出し被覆（extrusion coated）ポリプロピレンを用いてタ
フトカーペットにヒートシールされる。最も広範囲に使用されている不織布は、スパンボ
ンドポリプロピレン不織布である。これらの用途において使用されている不織布は、しば
しば、様々な層数のメルトブローン不織布、スパンボンド不織布及び／又はフィルムを有
するラミネートの形態、例えばスパンボンド／メルトブローン／スパンボンド（ＳＭＳ）
ラミネート、スパンボンド／メルトブローン／メルトブローン／スパンボンド（ＳＭＭＳ
）ラミネート、スパンボンド／フィルム（ＳＦ）およびスパンボンド／フィルム／スパン
ボンド（ＳＦＳ）ラミネートなどの形態を成しており、六層またはそれ以上の層数にもの
ぼる多くの層を有するラミネートの場合さえあり得る。
【発明の開示】
【発明が解決しようとする課題】
【０００４】
これらのラミネートは、しばしば、層と層との間の密着性が乏しい状態に陥ることがあ
る。それ故、現在のラミネートよりも良好な一体性を維持することができる不織布ラミネ
ートを得ることが望まれている。この目標を達成するための一つの方法は、これまで以上
に良好なラミネーション接着剤を開発することによるものである。
【課題を解決するための手段】
【０００５】
従って、一つの態様においては、本発明は少なくとも２つの成分を含む組成物またはラ
ミネーション接着剤であり、それら２つの成分は：少なくとも一つのプロピレンをベース
としたポリマーを含む成分Ａ）であって、ＡＳＴＭ  Ｄ１２３８の条件２３０℃／２．１
６ｋｇにより試験したときに、０．５ｇ／１０分から１００ｇ／１０分までの間のメルト
フローレートを有する少なくとも一つのプロピレンをベースとしたポリマーを含む成分Ａ
）；および少なくとも一つのエチレンをベースとしたポリマーを含む成分Ｂ）であって、
ＡＳＴＭ  Ｄ−７９２により測定したときに、好適には０．８５ｇ／ｃｃから０．９０ｇ
／ｃｃまでの間、より好適には０．８５５ｇ／ｃｃから０．８９ｇ／ｃｃまでの間、最も
好適には０．８７ｇ／ｃｃから０．８８ｇ／ｃｃまでの間の密度を有し、且つ、３００ｃ
Ｐから５０，０００ｃＰまでの間、好適には１０００ｃＰから３０，０００ｃＰまでの間
、より好適には５０００ｃＰから２５，０００ｃＰまでの間の粘度を有する少なくとも一
つのエチレンをベースとしたポリマーを含む成分Ｂ）；である。粘度（一般的には、スピ
ンドル３１を用いて測定される）は、３５０°Ｆ（１７７℃）におけるＡＳＴＭ  Ｄ３２
３６により決定される。成分Ａ）は６０パーセントから９５パーセントまで、好適には７
０パーセントから９０パーセントまで、より好適には７０パーセントから８０パーセント
までを構成し；成分Ｂ）は４０パーセントから５パーセントまで、好適には３０パーセン
トから１０パーセントまで、より好適には３０パーセントから２０パーセントまでを構成
するのが好適であり、前述のパーセンテージは、成分Ａ）および成分Ｂ）の総合重量をベ
ースとした重量百分率、または本接着剤におけるすべての成分の重量をベースとした重量
百分率である。
【０００６】
別の態様においては、本発明は少なくとも２つの成分を含む組成物またはラミネーショ
ン接着剤であり、それら２つの成分は：少なくとも一つのエチレンをベースとしたポリマ
ーを含む成分Ａ）であって、ＡＳＴＭ  Ｄ１２３８の条件１９０℃／２．１６ｋｇにより
試験したときに、０．５ｇ／１０分から１００ｇ／１０分までの間のメルトインデックス
を有する少なくとも一つのエチレンをベースとしたポリマーを含む成分Ａ）；および少な
くとも一つのエチレンをベースとしたポリマーを含む成分Ｂ）であって、ＡＳＴＭ  Ｄ−
７９２により測定したときに、好適には０．８５ｇ／ｃｃから０．９０ｇ／ｃｃまでの間
、より好適には０．８５５ｇ／ｃｃから０．８９ｇ／ｃｃまでの間、最も好適には０．８
７ｇ／ｃｃから０．８８ｇ／ｃｃまでの間の密度を有し、且つ、３００ｃＰから５０，０
００ｃＰまでの間、好適には１０００ｃＰから３０，０００ｃＰまでの間、より好適には
５０００ｃＰから２５，０００ｃＰまでの間の粘度を有する少なくとも一つのエチレンを
ベースとしたポリマーを含む成分Ｂ）；である。好適には、成分Ａ）は６０パーセントか
ら９５パーセントまで、好適には７０パーセントから９０パーセントまで、より好適には
７０パーセントから８０パーセントまでを構成し；成分Ｂ）は４０パーセントから５パー
セントまで、好適には３０パーセントから１０パーセントまで、より好適には３０パーセ
ントから２０パーセントまで、より好適には３０パーセントを構成し、ここで、前述のパ
ーセンテージは、成分Ａ）および成分Ｂ）の総合重量をベースとした重量百分率、または
本接着剤におけるすべての成分の重量をベースとした重量百分率である。
【０００７】
好適には、少なくとも一つのエチレンをベースとしたポリマーを含む成分Ｂ）は、エチ
レン／Ｃ３からＣ２０までのα−オレフィンインターポリマー、より好適にはエチレン／
Ｃ３からＣ１２までのα−オレフィンインターポリマー、最も好適にはエチレン／Ｃ８α
−オレフィンコポリマーから選択される。
【０００８】
更に一層好適には、少なくとも一つのエチレンをベースとしたポリマーを含む成分Ｂ）
はエチレン／Ｃ３からＣ８までのα−オレフィンインターポリマーから選択され、ここで
、前述のα−オレフィンは、プロピレン；１−ブテン；２−メチル−１−プロペン；１−
ペンテン；２−メチル−１−ブテン；１−ヘキセン；４−メチル−１−ペンテン、１−ヘ
プテン；および１−オクテン；からなるグループから選択される。
【０００９】
更に第三の態様においては、本発明は少なくとも２つの成分を含む組成物またはラミネ
ーション接着剤であり、それら２つの成分は：少なくとも一つのプロピレンをベースとし
たポリマーを含む成分Ａ）であって、ＡＳＴＭ  Ｄ１２３８の条件２３０℃／２．１６ｋ
ｇにより試験したときに、０．５ｇ／１０分から１００ｇ／１０分までの間のメルトフロ
ーレートを有する少なくとも一つのプロピレンをベースとしたポリマーを含む成分Ａ）；
および少なくとも一つのプロピレンをベースとしたポリマーを含む成分Ｂ）であって、Ｄ
ＳＣを用いて測定したときに、好適には３０パーセント未満、より好適には２５パーセン
ト未満、最も好適には２０パーセント未満の結晶化度を有し、且つ、ＡＳＴＭ  Ｄ１２３
８の条件２３０℃／２．１６ｋｇにより測定したときに、好適には２５ｇ／１０分より大
きいメルトフローレートを有する少なくとも一つのプロピレンをベースとしたポリマーを
含む成分Ｂ）；であり、ここで、成分Ａ）は６０パーセントから９５パーセントまで、好
適には７０パーセントから９０パーセントまで、より好適には７０パーセントから８０パ
ーセントまでを構成し；成分Ｂ）は４０パーセントから５パーセントまで、好適には３０
パーセントから１０パーセントまで、より好適には３０パーセントから２０パーセントま
でを構成し、前述のパーセンテージは、成分Ａ）および成分Ｂ）の総合重量をベースとし
た重量百分率、または本接着剤におけるすべての成分の重量をベースとした重量百分率で
ある。
【００１０】
更に別の態様においては、本発明は少なくとも２つの成分を含む組成物またはラミネー
ション接着剤であり、それら２つの成分は：少なくとも一つのエチレンをベースとしたポ
リマーを含む成分Ａ）であって、ＡＳＴＭ  Ｄ１２３８の条件１９０℃／２．１６ｋｇに
より試験したときに、０．５ｇ／１０分から１００ｇ／１０分までの間のメルトインデッ
クスを有する少なくとも一つのエチレンをベースとしたポリマーを含む成分Ａ）；および
少なくとも一つのプロピレンをベースとしたポリマーを含む成分Ｂ）であって、ＤＳＣを
用いて測定したときに、好適には３０パーセント未満、より好適には２５パーセント未満
、最も好適には２０パーセント未満の結晶化度を有し、且つ、ＡＳＴＭ  Ｄ１２３８の条
件２３０℃／２．１６ｋｇにより測定したときに、好適には２５ｇ／１０分より大きいメ
ルトフローレートを有する少なくとも一つのプロピレンをベースとしたポリマーを含む成
分Ｂ）；であり、ここで、成分Ａ）は６０パーセントから９５パーセントまで、好適には
７０パーセントから９０パーセントまで、より好適には７０パーセントから８０パーセン
トまでを構成し；成分Ｂ）は４０パーセントから５パーセントまで、好適には３０パーセ
ントから１０パーセントまで、より好適には３０パーセントから２０パーセントまでを構
成し、前述のパーセンテージは、成分Ａ）および成分Ｂ）の総合重量をベースとした重量
百分率、または本接着剤におけるすべての成分の重量をベースとした重量百分率である。
【００１１】
成分Ａ）が少なくとも一つのプロピレンをベースとしたオレフィンポリマーであるとき
には、このポリマーはポリプロピレンホモポリマーおよびプロピレン／α−オレフィンイ
ンターポリマーからなるグループから選択されることが好適であり、ここで、その結晶化
度は、ＤＳＣにより測定したときに、前述のインターポリマーのうち３０パーセントより
大きく、好適には３５パーセントより大きく、より好適には４０パーセントより大きく、
最も好適には４５パーセントより大きい。
【００１２】
一つの実施形態においては、成分Ａ）のプロピレンをベースとしたオレフィンポリマー
は、ポリプロピレンホモポリマーおよびプロピレン／エチレンインターポリマーからなる
グループから選択され、ここで、そのエチレン含有量は、前述のインターポリマーのうち
２０重量パーセントを超えない割合を構成し、好適には１５重量パーセント未満、より好
適には１０重量パーセント未満、最も好適には５重量パーセント未満である。
【００１３】
別の実施形態においては、成分Ａ）のプロピレンをベースとしたオレフィンポリマーは
、ポリプロピレンホモポリマーおよびプロピレン／エチレンインターポリマーからなるグ
ループから選択され、ここで、そのエチレン含有量は、前述のインターポリマーのうち７
重量パーセントを超えない割合を構成し、好適には５重量パーセント未満、より好適には
３重量パーセント未満、最も好適には２重量パーセント未満である。
【００１４】
本発明の更に別の態様は、本発明のラミネーション接着剤を使用したラミネート構造物
である。そのような構造物は、相互に共押出し、熱接合、融着及び／又は圧着されている
少なくとも三つの熱可塑性層を含むであろう。好適には、これらのラミネート構造物は：
少なくとも一つの熱可塑性のプロピレンをベースとしたオレフィンポリマーを含む層１）
であって、（ＡＳＴＭ  Ｄ  １２３８、条件２３０℃／２．１６ｋｇにより測定したとき
に）０．５ｇ／１０分から１００ｇ／１０分までの間のメルトフローレートを有する少な
くとも一つの熱可塑性のプロピレンをベースとしたオレフィンポリマーを含む層１）；少
なくとも一つの熱可塑性のオレフィンをベースとしたポリマーを含む層３）；ならびに層
１）および層３）の間に配置され、ある接合様式において層１）と層３）との両方に緊密
に接触している層２）であって、本発明のラミネーション接着剤を含む層２）；を含んで
おり、このラミネート構造物は、ある接合様式において相互に緊密に接触した状態で配置
された単に層１）および層３）のみから成る同等なラミネートの個別的な剥離強度と比べ
たときに、高められた剥離強度を有している。この文脈において、単に層１）および層３
）のみから成るラミネート構造物は、少なくとも層１）および層３）を含み、且つ、一つ
またはそれ以上の付加的な層を含んでいてよく、それらの各付加的な層は、層１）または
層３）の組成でできている。上述の同等なラミネートの構造は、可能な限りしっかりと本
発明によるラミネートの構造に似せてあるべきである。但し、この同等なラミネートは、
本発明によるラミネートの接着剤層を含んでいない。
【００１５】
本発明の別の態様は、本発明のいずれかの組成物によるラミネーション接着剤を含み、
且つ、少なくとも三つの熱可塑性層を含むラミネート構造物を対象としており、ここで、
これらの層は相互に共押出し、熱接合、融着及び／又は圧着されている。
【００１６】
幾つかの用途においては、本ラミネートの層１）および層３）の両者は、少なくとも一
つのフィルムを形成する熱可塑性のプロピレンをベースとしたポリマーを含んでいること
が有利であり得、ここで、そのポリマーは両方の層で同じポリマーであってよい。別の用
途においては、層１）および層３）の両者は、ＡＳＴＭ  Ｄ  １２３８の条件２３０℃／
２．１６ｋｇにより測定したときに、０．５ｇ／１０分から１００ｇ／１０分までの間の
メルトフローレートを有する、熱可塑性のプロピレンをベースとしたポリマーを含んでい
ることが有利であり得る。
【００１７】
一つの実施形態においては、本ラミネートの層２）の成分Ａ）は少なくとも一つのプロ
ピレンをベースとしたポリマーを含んでいて、そのポリマーは、層１）の少なくとも一つ
のプロピレンをベースとしたポリマーの粘度およびメルトフローレートと同じ粘度および
メルトフローレートを有するプロピレンホモポリマーであり；層２）の成分Ｂ）は少なく
とも一つのエチレンをベースとしたポリマーを含んでいて、そのポリマーは、０．８７ｇ
／ｃｃから０．８８ｇ／ｃｃまでの間の密度を有し、且つ、３５０°Ｆ（１７７℃）にお
けるＡＳＴＭ  Ｄ３２３６により測定したときに、５，０００ｃＰから２０，０００ｃＰ
までの間の粘度を有するＣ８α−オレフィンコポリマーである。
【００１８】
本ラミネートは、有利には、層１）および層３）の各層がフィルム層であるように構成
することができる。幾つかの用途においては、層１）または層３）のうちの一方の層は熱
可塑性フィルム層であり、もう一方の層は不可欠な要素として不織布ウェブを含む層であ
ることが好適であり得、ここで、前述の不織布ウェブは、スパンボンデッド、カーデッド
熱接合ステープル繊維、メルトブローン不織布熱可塑性、エアーレイドまたは前述のもの
の組合せから選択される。
【００１９】
代替的に、層１）または層３）のうちの一方の層は熱可塑性フィルム層であってよく、
もう一方の層は、不可欠な要素として熱可塑性フォームを含む層であってよい。
【００２０】
本明細書で開述されている三層ラミネートの層２）は本発明のラミネーション接着剤を
含んでいてよく、この場合、そのようなラミネートは、単に層１）および層３）のみから
成る同等なラミネートの個別的な剥離強度と比べたときに、少なくとも２５パーセント、
好適には５０パーセント、より好適には１００パーセント高められた１８０°方向の剥離
強度を有している。この文脈において、単に層１）および層３）のみから成るラミネート
構造物は、少なくとも層１）および層３）を含み、且つ、一つまたはそれ以上の付加的な
層を含んでいてよく、それらの各付加的な層は、層１）または層３）の組成でできている
。上述の同等なラミネートの構造は、可能な限りしっかりと本発明によるラミネートの構
造に似せてあるべきである。但し、この同等なラミネートは、本発明によるラミネートの
接着剤層を含んでいない。
【００２１】
別の実施形態においては、本ラミネート構造物は三つの層、層１）、層２）および層３
）を含み、層２）が本発明のラミネーション接着剤を含んでおり、このラミネートは、単
に層１）および層３）のみから成る同等なラミネートの個別的な剥離強度と比べたときに
、少なくとも２５パーセント、好適には５０パーセント、より好適には１００パーセント
高められた層１）と層３）との間の１８０°方向の剥離強度を有している。この文脈にお
いて、単に層１）および層３）のみから成るラミネート構造物は、少なくとも層１）およ
び層３）を含み、且つ、一つまたはそれ以上の付加的な層を含んでいてよく、それらの各
付加的な層は、層１）または層３）の組成でできている。上述の同等なラミネートの構造
は、可能な限りしっかりと本発明によるラミネートの構造に似せてあるべきである。但し
、この同等なラミネートは、本発明によるラミネートの接着剤層を含んでいない。
【００２２】
一つの実施形態においては、本ラミネートは、層１）と層３）との間に層２）を押出し
することにより形成される。好適には、この押出し物の温度は層１）および層３）の融点
付近であるか、または融点以上である。
【００２３】
本発明の別の実施形態においては、ラミネーション接着剤層は、二つの基体間の結合層
において使用される場合、ポリオレフィンマトリックス内における分散相を含む。この分
散相は離散した微粒子及び／又は縞（striation）の形態であってよい。この分散相にお
けるこれらの微粒子及び／又は縞は、（以下で検討されているように）すべての個々の値
およびそれらの間のサブレンジを含め、０．０５ミクロン（μｍ）から１ミクロンまでの
間の平均幅を有している。好適には、この分散相におけるこれらの微粒子及び／又は縞は
、１ミクロン未満、好適には０．５ミクロン未満、より好適には０．２５ミクロン未満の
平均幅を有している。
【００２４】
オムツ、トレーニングパンツ、吸水性アンダーパンツ、成人用尿漏れ防止用品、および
アウターカバーを含めた女性衛生用品からなるグループから選択され、且つ、本明細書で
開示されている一つまたはそれ以上のラミネートを含むパーソナルケア製品も本発明の範
囲内である。本明細書で開示されている一つまたはそれ以上の接着剤組成物を含むフィル
ム／不織布ラミネートも本発明により包含される。
【００２５】
本明細書で言及されているあらゆる数字による範囲は、ある低値とある高値との間に少
なくとも二単位の分離が存在することを条件として一単位ずつの増分で、すべての個々の
値および下方値から上方値までのすべてのサブレンジを含む。一つの例として、物理的特
性、例えば分子量、溶融粘度、メルトインデックスなどが１００から１０００までと述べ
られている場合、すべての個々の値、例えば１００、１０１、１０２など、およびすべて
のサブレンジ、例えば１００から１４４まで、１５５から１７０まで、１９７から２００
までなどが本明細書においてはっきりと列挙されているものと解釈すべく意図されている
。１未満の値に対しては、一単位は、適切な場合、０．０００１、０．００１、０．０１
または０．１であると考えられる。これらは、特定的に意図されたものの単なる例に過ぎ
ず、列挙されているうちの最低値と最高値との間の数字による値のすべての可能な組合せ
が本明細書においてはっきりと述べられているものと解釈すべきである。数字による範囲
は、本明細書で検討されている場合、接着剤または混合成分の重量百分率、ポリマー成分
の重量百分率、溶融粘度、メルトフローレート、メルトインデックス、パーセント結晶化
度、分子量分布、密度、分散相の寸法、押出し物の温度、α−オレフィンの炭素原子数お
よび他の特性に関して言及されている。
【００２６】
本明細書で使用する場合、「不織布または不織布ウェブ」という用語は、インターレイ
ド（interlaid）されているが、編物の場合などのように識別可能な仕方ではなくインタ
ーレイドされている個々の繊維または糸の構造を有するウェブを意味する。不織布または
不織布ウェブは多くのプロセスから形成されており、例えばメルトブローイングプロセス
、スパンボンディングプロセスおよびボンデッドカーデッドウェブプロセスなどから形成
されている。不織布の坪量は、通常、１平方ヤード当たりの材料のオンス数（ｏｓｙ）ま
たは１平方メートル当たりのグラム数（ｇｓｍ）で表され、実用的繊維径（fiber diamet
ers useful）は、通常、ミクロン単位で表される。（ｏｓｙからｇｓｍへ変換するために
は、ｏｓｙに３３．９１ｇｓｍ／ｏｓｙを掛け算すればよいことに留意のこと）。
【００２７】
本明細書で使用する場合、「超極細繊維」という用語は、約７５ミクロンを超えない平
均直径を有する小さな直径の繊維、例えば０．５ミクロンから５０ミクロンまでの平均直
径を有する繊維を意味し、より特定的には、超極細繊維は２ミクロンから４０ミクロンま
での平均直径を有していてよい。しばしば用いられる繊維径の別の表現はデニールであり
、デニールは、「９０００メートル当たりの繊維のグラム数」として定義されている。例
えば、ミクロン単位で与えられているポリプロピレン繊維の直径は、二乗し、得られた結
果に０．００６２９を掛け算することによりデニール単位に変換することができ、従って
、１５ミクロンのポリプロピレン繊維は１．４２（１５２×０．００６２９＝１．４１５
）デニールに相当する。
【００２８】
本明細書で使用する場合、「スパンボンデッド繊維」という用語は、押出しされるフィ
ラメントの直径を有するスピナレットの複数の微細な、通常は円形の毛細管から溶融熱可
塑性材料をフィラメントとして押出しした後、例えばＡｐｐｅｌらに付与された米国特許
第４，３４０，５６３号、Ｄｏｒｓｃｈｎｅｒらに付与された米国特許第３，６９２，６
１８号、Ｍａｔｓｕｋｉらに付与された米国特許第３，８０２，８１７号、Ｋｉｎｎｅｙ
に付与された米国特許第３，３３８，９９２号および第３，３４１，３９４号、Ｈａｒｔ
ｍａｎに付与された米国特許第３，５０２，７６３号、Ｄｏｂｏらに付与された米国特許
第３，５４２，６１５号、ならびにＬｅｖｙに付与された米国特許第３，５０２，５３８
号により開示されているように、直径を急速に低減させることにより形成される、小さな
直径の繊維を表す。スパンボンド繊維は、通常、収集表面上に堆積されたときには粘着性
を帯びていない。また、スパンボンド繊維は、通常、連続的であり、７ミクロンより大き
い直径、より特定的には１０ミクロンから２０ミクロンまでの間の直径を有している。
【００２９】
本明細書で使用する場合、「メルトブローン繊維」という用語は、溶融熱可塑性材料を
、複数の微細な、通常は円形のダイキャピラリー（die capillaries）を通じて、溶融さ
れた糸またはフィラメントとして収束性の高速ガス（例えば空気）流中に押出しすること
により形成される繊維を意味し、その収束性の高速ガス流は、溶融熱可塑性材料のフィラ
メントの直径を低減させるべく、それらのフィラメントを減衰させる；そのような直径の
低減は、超極細繊維の直径にまで至らしめるものであってよい。その後、これらのメルト
ブローン繊維は、上述の高速ガス流によって運ばれ、ランダムに分配されたメルトブロー
ン繊維のウェブを形成すべく、収集表面上に堆積される。このようなプロセスは、例えば
Ｂｕｔｉｎに付与された米国特許第３，８４９，２４１号に開示されている。メルトブロ
ーン繊維は、連続的な場合もあれば、不連続的な場合もある、超極細繊維であり、通常、
収集表面上に堆積されたときには粘着性を帯びている。
【００３０】
本明細書で使用する場合、「ポリマー」という用語は、一般的に、ホモポリマー、コポ
リマーおよびインターポリマーを含み、これらに限定するものではないが、ブロックコポ
リマー、グラフトコポリマー、ランダムコポリマーおよび交互コポリマー、ターポリマー
などを含み、ならびに前述のものの混合物および修飾物を含む。更に、別なやり方ではっ
きりと限定されていない限り、「ポリマー」という用語は、その材料のあらゆる可能な幾
何配置を含むものとする。そのような配置は、これらに限定するものではないが、アイソ
タクチック、シンジオタクチックおよびランダム対称を含む。
【００３１】
本明細書で使用する場合、「パーソナルケア製品」という用語は、オムツ、トレーニン
グパンツ、吸水性アンダーパンツ、成人用尿漏れ防止用品および女性衛生用品を意味する
。このような製品は、一般的に、耐液体浸透性のアウターカバーを有しており、このアウ
ターカバーは、ビジュアルバリヤー（visual barrier）も提供し、審美的に満足感を与え
る。パーソナルケア製品用のアウターカバー、例えばオムツ用のアウターカバーはテープ
閉止手段用の「ランディング（landing）領域」または付着箇所としても機能することが
でき、更には、フックおよびループ閉止システムに対する付着手段も提供することができ
、その場合、このアウターカバー材料はフックまたはループ手段であってよい。
【００３２】
「均一な」および「均一に分岐した」という用語はエチレン／α−オレフィンポリマー
（またはインターポリマー）に関して使用され、そこでは、α−オレフィンコモノマーが
ある与えられたポリマー分子内にランダムに分配されており、実質的にすべてのそれらの
ポリマー分子が同一のエチレン対コモノマー比を有している。
【００３３】
本発明の実施において使用され得る、均一に分岐したエチレンインターポリマーは直鎖
エチレンインターポリマーおよび実質的に直鎖状のエチレンインターポリマーを含む。
【００３４】
種々のものが含まれる中でもとりわけ、均一に分岐した直鎖エチレンインターポリマー
は、そのインターポリマー内に重合されたコモノマーから誘導された、長鎖分岐は有して
いないが、短鎖分岐を有しており、それらが同じポリマー鎖内と異なるポリマー鎖間との
両方で均一に分配されているエチレンポリマーである。即ち、均一に分岐した直鎖エチレ
ンインターポリマーは、例えばＥｌｓｔｏｎによる米国特許第３，６４５，９９２号に記
載されているような一様分岐分布重合プロセスを用いて製造される直鎖状低密度ポリエチ
レンポリマーまたは直鎖状高密度ポリエチレンポリマーの場合のように、長鎖分岐を含ん
でいない。均一に分岐した直鎖エチレン／α−オレフィンインターポリマーの商業的な例
は、三井化学株式会社(Mitsui Chemical Company)から供給されているＴＡＦＭＥＲ（商
標）ポリマーおよびＥｘｘｏｎＭｏｂｉｌ  Ｃｈｅｍｉｃａｌ  Ｃｏｍｐａｎｙから供給
されているＥＸＡＣＴ（商標）ポリマーを含む。
【００３５】
本発明において使用される実質的に直鎖状のエチレンインターポリマーは、米国特許第
５，２７２，２３６号；第５，２７８，２７２号；第６，０５４，５４４号；第６，３３
５，４１０号および第６，７２３，８１０号に記載されており；これらの各特許の内容全
体が参照して本明細書に組み込まれる。これらの実質的に直鎖状のエチレンインターポリ
マーは、コモノマーがある与えられたインターポリマー分子内にランダムに分配されてお
り、それらの実質的にすべてのインターポリマー分子がそのインターポリマー内において
同じエチレン／コモノマー比を有しているエチレンインターポリマーである。
【００３６】
更に、実質的に直鎖状のエチレンインターポリマーは、長鎖分岐を有する、均一に分岐
したエチレンポリマーである。これらの長鎖分岐は、ポリマー骨格と同じコモノマー分布
を有しており、ポリマー骨格の長さとほぼ同じ長さを有することができる。
【００３７】
実質的に直鎖状のポリマーの商業的な例は、ＥＮＧＡＧＥ（商標）ポリマー（デュポン
・ダウ・エラストマー(DuPont Dow Elastomers)Ｌ．Ｌ．Ｃ．から入手可能）およびＡＦ
ＦＩＮＩＴＹ（商標）ポリマー（ザ・ダウ・ケミカル・カンパニー(Dow Chemical Compan
y)から入手可能）を含む。
【００３８】
実質的に直鎖状のエチレンインターポリマーは、特異なクラスの均一に分岐したエチレ
ンポリマーを形成している。これらのインターポリマーは、Ｅｌｓｔｏｎによる米国特許
第３，６４５，９９２号に記載されている、広く知られたクラスの従来の均一に分岐した
直鎖エチレンインターポリマーとは実質的に異なっており、更に、これらのインターポリ
マーは、従来の不均一系チーグラー・ナッタ触媒重合による直鎖エチレンポリマー（例え
ばアンダーソンらによる米国特許第４，０７６，６９８号に開示されている技術を用いて
製造された、例えば超低密度ポリエチレン（ＵＬＤＰＥ）、直鎖状低密度ポリエチレン（
ＬＬＤＰＥ）または高密度ポリエチレン（ＨＤＰＥ））と同じクラスではなく；また、こ
れらのインターポリマーは、高圧下におけるフリーラジカル開始による高度に分岐したポ
リエチレン、例えば低密度ポリエチレン（ＬＤＰＥ）、エチレン−アクリル酸（ＥＡＡ）
コポリマーおよびエチレンビニルアセタート（ＥＶＡ）コポリマーなどと同じクラスでも
ない。
【００３９】
均一に分岐した、実質的に直鎖状のエチレンインターポリマーは、それらのインターポ
リマーが比較的狭い分子量分布（典型的には３．５未満、好適には２．５未満のＭw／Ｍn
）を有しているときにおいてさえ、優れた処理性を有している。驚くべきことに、実質的
に直鎖状のエチレンインターポリマーのＡＳＴＭ  Ｄ  １２３８によるメルトフロー比（
Ｉ10／Ｉ2）は、分子量分布とは本質的に無関係に、広範囲にわたって様々に変えること
ができる。この驚くべき性質は、従来の均一に分岐した直鎖エチレンインターポリマー、
例えばＥｌｓｔｏｎによる米国特許第３，６４５，９９２号に記載されているインターポ
リマーなど、および不均一に分岐した従来のチーグラー・ナッタ重合による直鎖ポリエチ
レンポリマー、例えばアンダーソンらによる米国特許第４，０７６，６９８号に記載され
ているインターポリマーなどとは正反対である；これらの従来のポリマーは、分子量分布
によってもっと影響を受けるレオロジー特性を有している。
【００４０】
別なやり方で指示されていない限り、本発明において検討されている物理的なパラメー
ターは以下の試験法により決定されるべきである：
【００４１】
メルトフローレート（ＭＦＲ）またはメルトインデックス（ＭＩ）：ＭＦＲまたはＭＩ
は、特定の負荷または剪断速度下において、測定期間の間に既知の寸法を有する毛細管か
ら流れ出る材料の重量として表され、ＡＳＴＭ  Ｄ１２３８によれば、ポリプロピレンに
対しては２３０℃における２．１６ｋｇの負荷を掛けた状態でのグラム／１０分単位で測
定され、ポリエチレンに対しては１９０℃における２．１６ｋｇの負荷を掛けた状態での
グラム／１０分単位で測定される。ポリエチレンポリマーの場合には、メルトインデック
スは、米国特許第６，３３５，４１０号；第６，０５４，５４４号；第６，７２３，８１
０号に記載されているように、ブルックフィールド粘度からも決定される。これらの特許
に記載されているようにして粘度から決定されたメルトインデックスを「見掛けメルトイ
ンデックス」と呼ぶ。
【００４２】
溶融粘度は３５０°Ｆ（１７７℃）においてＡＳＴＭ  Ｄ３２３６により測定される。
【００４３】
示差走査熱量測定法（ＤＳＣ）：ＤＳＣを用いてポリプロピレン（ＰＰ）ポリマーおよ
びポリエチレン（ＰＥ）ポリマーの結晶化度が測定される。サンプルは、１９０℃の温度
において、薄いフィルムの形態にプレスされる。約５ｍｇから８ｍｇのフィルムサンプル
を計量し、ＤＳＣパンに入れる。パンに蓋の両端を押しつけ（crimped）、密閉された雰
囲気を確実化する。このサンプルパンをＤＳＣセルに入れた後、ＰＰの場合には２３０℃
（ＰＥの場合には１８０℃）の温度にまで、約１０℃／分の速度で加熱する。サンプルを
３分間この温度に維持する。その後、サンプルをＰＰの場合には−４０℃（ＰＥの場合に
は−６０℃）まで１０℃／分の速度で冷却し、３分間その温度で等温的に維持する。結果
的に、完全に溶けるまで、１０℃／分の速度でサンプルを加熱する（二次加熱）。パーセ
ント結晶化度は、二次加熱曲線から決定された融解熱（Ｈf）をＰＰの場合には１６５Ｊ
／ｇ（ＰＥの場合には２９２Ｊ／ｇ）の理論的融解熱で割り算し、この量に１００を掛け
算することにより算出される（例えば、パーセント結晶化度＝（Ｈf／１６５Ｊ／ｇ）×
１００）。
【００４４】
剥離試験：剥離試験または層間剥離試験においては、ラミネートの層を引き離す引張り
力の量についてラミネートが試験される。剥離強度の値は、特定の幅の布地、通常は１イ
ンチ（２５．４ｍｍ）のクランプ幅の布地を使用し、一定の伸長速度を用いて得られる。
このフィルムは、通常、試験する前に４０時間コンディショニングされる。材料固定具は
平坦な鋸歯状のエアーグリップである。サンプルは、サンプルが所定の位置にクランプさ
れることを可能にするのに充分な量により層間剥離される。剥離試験は、２インチ／分の
一定のクロスヘッド速度において実施される。試料は、例えば、インストロンコーポレー
ション(Instron Corporation)（２５００  Ｗａｓｈｉｎｇｔｏｎ  Ｓｔ．，Ｃａｎｔｏ
ｎ，Ｍａｓｓａｃｈｕｓｅｔｔｓ  ＵＳＡ）から入手可能なＩｎｓｔｒｏｎ  Ｍｏｄｅｌ
ＴＭにクランプされる。この後、サンプル試料は１８０°の分離角度で引き離され、引
張り強度がグラム単位で記録される。
【発明を実施するための最良の形態】
【００４５】
熱可塑性ポリマーは、様々な製品、例えばパーソナルケア用品、感染予防用品、衣服お
よび保護カバーなどにおいて使用するためのフィルム、繊維およびウェブの製造に有用で
ある。そのような材料の一つの例は、液体不浸透性リテーナーとして機能するフィルム／
不織布ラミネートである。
【００４６】
フィルム／不織布ラミネートは、例えばオムツのアウターカバー材料として使用するこ
とができる。オムツのアウターカバー材料は、体液を保持する機能を果たさなければなら
ず、また、審美的に消費者の見た目も満足させるものでなければならない；即ち、その材
料は、視覚的に魅力のあるものに見えなければならず、また、オムツの内部に保持された
流体および材料が見えるのを隠すこともできなくてはならない。パーソナルケア製品用の
アウターカバー、例えばオムツ用のアウターカバーは、また、テープ閉止手段用の「ラン
ディング領域」または付着箇所としても機能することができ、更には、フックおよびルー
プ閉止システムに対する付着手段も提供することができ、その場合、このアウターカバー
材料はフックまたはループ手段であってよい。このような機能性は、本ラミネートが、使
用条件下において不具合を伴うことなく、一体となった状態のままであることを必要とし
、これは、従来のフィルム／不織布ラミネートで問題となっていた一つの属性である。
【００４７】
本発明者らは、フィルムの不織布への接着、フィルムの別なフィルムへの接着、または
不織布の別な不織布への接着を改善するための方法を発見した。対象とするマルチラミネ
ート構造に依存して、上述の改善は、流動性および密着性を改善するための接着層として
、多孔質の不織布に物理的にしっかりと固着する低粘度で低密度のエチレンまたはプロピ
レンをベースとしたポリマーを使用するか、または基体フィルムポリマーのうちの一つと
組み合わせて同様なポリマーを使用するかのいずれかにより、達成することができるであ
ろう。
【００４８】
米国特許第５，３０２，４５４号は、ある組成物を開示しており、その組成物は：第一
に、１０−６０重量パーセントの、９０より大きなアイソタクチックインデックスを有す
るホモポリマーポリプロピレン、またはエチレンもしくはＣＨ2＝ＣＨＲオレフィン［式
中、Ｒは２−６個の炭素を有するアルキルラジカルである］またはそれらの組合せとの結
晶性プロピレンコポリマーであって、８５重量パーセントより多くのプロピレンを含有し
、且つ、８５より大きなアイソタクチックインデックスを有する結晶性プロピレンコポリ
マー；第二に、１０−４０重量パーセントの、エチレンおよびプロピレンを含有し、且つ
、５２．４パーセントから７４．６パーセントまでのエチレン含有量を有する結晶性ポリ
マーフラクションであって、室温でキシレンに不溶性の結晶性ポリマーフラクション；お
よび第三に、３０−６０パーセントの非晶質エチレン−プロピレンコポリマーであって、
場合によっては小さな割合のジエンを含み、室温でキシレンに可溶性であり、４０−７０
重量パーセントのエチレンを含有する非晶質エチレン−プロピレンコポリマー；を含む。
この組成物は、７００ＭＰａ未満の曲げ弾性率、６０パーセント未満の７５パーセント設
定張力、６ＭＰａより大きな引張り応力、ならびに−２０℃および−４０℃における６０
０Ｊ／ｍより大きなノッチ（notched）ＩＺＯＤ弾性を有している。
【００４９】
米国特許第５，３６８，９２７号は、ある組成物を開示しており、その組成物は：第一
に、１０−６０重量パーセントの、８０より大きなアイソタクチックインデックスを有す
るホモポリマーポリプロピレン、またはエチレン及び／又は５−１０個の炭素原子を有す
るα−オレフィンとの結晶性プロピレンコポリマーであって、８５重量パーセントより多
くのプロピレンを含有し、且つ、８０より大きなアイソタクチックインデックスを有する
結晶性プロピレンコポリマー；第二に、３−２５重量パーセントのエチレン−プロピレン
コポリマーであって、室温でキシレンに不溶性であるエチレン−プロピレンコポリマー；
および第三に、１５−８７パーセントの、エチレンとプロピレン及び／又は４−１０個の
炭素原子を有するα−オレフィン、ならびに場合によってジエンとのコポリマーであって
、２０−６０パーセントのエチレンを含有し、周囲温度でキシレンに完全に溶解するコポ
リマー；を含む。
【００５０】
本発明は、少なくとも２つの成分を含む組成物またはラミネーション接着剤を提供し、
それら２つの成分は：少なくとも一つのプロピレンをベースとしたポリマーを含む成分Ａ
）であって、ＡＳＴＭ  Ｄ１２３８の条件２３０℃／２．１６ｋｇにより試験したときに
、０．５ｇ／１０分から１００ｇ／１０分までの間のメルトフローレートを有する少なく
とも一つのプロピレンをベースとしたポリマーを含む成分Ａ）；および少なくとも一つの
エチレンをベースとしたポリマーを含む成分Ｂ）であって、ＡＳＴＭ  Ｄ−７９２により
測定したときに、好適には０．８５ｇ／ｃｃから０．９０ｇ／ｃｃまでの間、より好適に
は０．８５５ｇ／ｃｃから０．８９ｇ／ｃｃまでの間、最も好適には０．８７ｇ／ｃｃか
ら０．８８ｇ／ｃｃまでの間の密度を有し、且つ、３００ｃＰから５０，０００ｃＰまで
の間、好適には１０００ｃＰから３０，０００ｃＰまでの間、より好適には５０００ｃＰ
から２５，０００ｃＰまでの間の粘度を有する少なくとも一つのエチレンをベースとした
ポリマーを含む成分Ｂ）；である。粘度（一般的には、スピンドル３１を用いて測定され
る）は、３５０°Ｆ（１７７℃）におけるＡＳＴＭ  Ｄ３２３６により決定される。成分
Ａ）は６０パーセントから９５パーセントまで、好適には７０パーセントから９０パーセ
ントまで、より好適には７０パーセントから８０パーセントまでを構成し；成分Ｂ）は４
０パーセントから５パーセントまで、好適には３０パーセントから１０パーセントまで、
より好適には３０パーセントから２０パーセントまでを構成するのが好適であり、前述の
パーセンテージは、成分Ａ）および成分Ｂ）の総合重量をベースとした重量百分率、また
は本接着剤におけるすべての成分の重量をベースとした重量百分率である。
【００５１】
別の態様においては、本発明は少なくとも２つの成分を含む組成物またはラミネーショ
ン接着剤を提供し、それら２つの成分は：少なくとも一つのエチレンをベースとしたポリ
マーを含む成分Ａ）であって、ＡＳＴＭ  Ｄ１２３８の条件１９０℃／２．１６ｋｇによ
り試験したときに、０．５ｇ／１０分から１００ｇ／１０分までの間のメルトインデック
スを有する少なくとも一つのエチレンをベースとしたポリマーを含む成分Ａ）；および少
なくとも一つのエチレンをベースとしたポリマーを含む成分Ｂ）であって、ＡＳＴＭ  Ｄ
−７９２により測定したときに、好適には０．８５ｇ／ｃｃから０．９０ｇ／ｃｃまでの
間、より好適には０．８５５ｇ／ｃｃから０．８９ｇ／ｃｃまでの間、最も好適には０．
８７ｇ／ｃｃから０．８８ｇ／ｃｃまでの間の密度を有し、且つ、３００ｃＰから５０，
０００ｃＰまでの間、好適には１０００ｃＰから３０，０００ｃＰまでの間、より好適に
は５０００ｃＰから２５，０００ｃＰまでの間の粘度を有する少なくとも一つのエチレン
をベースとしたポリマーを含む成分Ｂ）；である。好適には、成分Ａ）は６０パーセント
から９５パーセントまで、好適には７０パーセントから９０パーセントまで、より好適に
は７０パーセントから８０パーセントまでを構成し；成分Ｂ）は４０パーセントから５パ
ーセントまで、好適には３０パーセントから１０パーセントまで、より好適には３０パー
セントから２０パーセントまで、より好適には３０パーセントを構成し、ここで、前述の
パーセンテージは、成分Ａ）および成分Ｂ）の総合重量をベースとした重量百分率、また
は本接着剤におけるすべての成分の重量をベースとした重量百分率である。
【００５２】
更に第三の態様においては、本発明は少なくとも２つの成分を含む組成物またはラミネ
ーション接着剤を提供し、それら２つの成分は：少なくとも一つのプロピレンをベースと
したポリマーを含む成分Ａ）であって、ＡＳＴＭ  Ｄ１２３８の条件２３０℃／２．１６
ｋｇにより試験したときに、０．５ｇ／１０分から１００ｇ／１０分までの間のメルトフ
ローレートを有する少なくとも一つのプロピレンをベースとしたポリマーを含む成分Ａ）
；および少なくとも一つのプロピレンをベースとしたポリマーを含む成分Ｂ）であって、
ＤＳＣを用いて測定したときに、好適には３０パーセント未満、より好適には２５パーセ
ント未満、最も好適には２０パーセント未満の結晶化度を有し、且つ、ＡＳＴＭ  Ｄ１２
３８の条件２３０℃／２．１６ｋｇにより測定したときに、好適には２５ｇ／１０分より
大きいメルトフローレートを有する少なくとも一つのプロピレンをベースとしたポリマー
を含む成分Ｂ）；であり、ここで、成分Ａ）は６０パーセントから９５パーセントまで、
好適には７０パーセントから９０パーセントまで、より好適には７０パーセントから８０
パーセントまでを構成し；成分Ｂ）は４０パーセントから５パーセントまで、好適には３
０パーセントから１０パーセントまで、より好適には３０パーセントから２０パーセント
までを構成し、前述のパーセンテージは、成分Ａ）および成分Ｂ）の総合重量をベースと
した重量百分率、または本接着剤におけるすべての成分の重量をベースとした重量百分率
である。
【００５３】
更に別の態様においては、本発明は少なくとも２つの成分を含む組成物またはラミネー
ション接着剤であり、それら２つの成分は：少なくとも一つのエチレンをベースとしたポ
リマーを含む成分Ａ）であって、ＡＳＴＭ  Ｄ１２３８の条件１９０℃／２．１６ｋｇに
より試験したときに、０．５ｇ／１０分から１００ｇ／１０分までの間のメルトインデッ
クスを有する少なくとも一つのエチレンをベースとしたポリマーを含む成分Ａ）；および
少なくとも一つのプロピレンをベースとしたポリマーを含む成分Ｂ）であって、ＤＳＣを
用いて測定したときに、好適には３０パーセント未満、より好適には２５パーセント未満
、最も好適には２０パーセント未満の結晶化度を有し、且つ、ＡＳＴＭ  Ｄ１２３８の条
件２３０℃／２．１６ｋｇにより測定したときに、好適には２５ｇ／１０分より大きいメ
ルトフローレートを有する少なくとも一つのプロピレンをベースとしたポリマーを含む成
分Ｂ）；であり、ここで、成分Ａ）は６０パーセントから９５パーセントまで、好適には
７０パーセントから９０パーセントまで、より好適には７０パーセントから８０パーセン
トまでを構成し；成分Ｂ）は４０パーセントから５パーセントまで、好適には３０パーセ
ントから１０パーセントまで、より好適には３０パーセントから２０パーセントまでを構
成し、前述のパーセンテージは、成分Ａ）および成分Ｂ）の総合重量をベースとした重量
百分率、または本接着剤におけるすべての成分の重量をベースとした重量百分率である。
【００５４】
また、本発明は、本明細書で開述されているような、本発明の組成物および本組成物か
ら調製された積層構造物に関する付加的な特徴も提供する。
【００５５】
「Ａ」成分または「Ｂ」成分用に使用され得るポリマーは、これらに限定するものでは
ないが、ブロックコポリマー、例えばポリウレタン、コポリエーテルエステル、ポリアミ
ドポリエーテルブロックコポリマー、エチレン／ビニルアセタート（ＥＶＡ）、一般式Ａ
−Ｂ−Ｃ、Ａ−Ｂ−ＡまたはＡ−Ｂを有するブロックコポリマー、例えばコポリ（スチレ
ン／エチレン−ブチレン）、スチレン−ポリ（エチレン−プロピレン）−スチレン、スチ
レン−ポリ（エチレン−ブチレン）−スチレン、（ポリスチレン／ポリ（エチレン−ブチ
レン）／ポリスチレンおよびポリ（スチレン／エチレン−ブチレン／スチレン）などを含
む。
【００５６】
他の有用な樹脂は、一般式Ａ−Ｂ−Ａ’；またはＡ−Ｂ［式中、ＡおよびＡ’は、それ
ぞれ、スチレン部分を含有する熱可塑性ポリマーのエンドブロック（endblock）、例えば
ポリ（ビニル−アレーン）などであり、Ｂはエラストマーポリマーのミッドブロック（mi
dblock）、例えば共役ジエンまたは低級アルケンポリマーなどである］を有するブロック
コポリマーを含む。Ａ−Ｂ−Ａ’タイプのブロックコポリマーは、ＡブロックおよびＡ’
ブロックに対して異なるまたは同一の熱可塑性ブロックポリマーを有していてよく、本ブ
ロックコポリマーは、直鎖状、分枝状および放射状のブロックコポリマーを含めるべく意
図されている。この件に関して、放射状のブロックコポリマーは（Ａ−Ｂ）m−Ｘで示さ
れてよく、式中のＸは多官能性の原子または分子であり、また、式中の各（Ａ−Ｂ）mは
、Ａがエンドブロックであるような仕方でＸから放射状に伸びている。放射状のブロック
コポリマーの場合、Ｘは有機または無機の多官能性原子または分子であってよく、「ｍ」
はＸに元来存在する官能基と同じ値を有する整数である。「ｍ」の値は、限定されるもの
ではないが、通常は少なくとも３であり、４または５であることが多い。本発明において
、「ブロックコポリマー」という表現、特に「Ａ−Ｂ−Ａ」ブロックコポリマーおよび「
Ａ−Ｂ」ブロックコポリマーという表現は、上で検討されているような、ゴム状のブロッ
クおよび熱可塑性ブロックを有し、ブロックの個数に何ら制限されることなく、押出しさ
れ得るすべてのブロックコポリマーを含めるべく意図されている。本フィルムは、例えば
（ポリスチレン／ポリ（エチレン−ブチレン）／ポリスチレン）ブロックコポリマーから
形成されてよい。
【００５７】
このようなコポリマーの商業的な例は、例えばＫｒａｔｏｎ  Ｐｏｌｙｍｅｒｓ（Ｈｏ
ｕｓｔｏｎ，Ｔｅｘａｓ，ＵＳＡ）から入手可能なＫＲＡＴＯＮ（登録商標）材料として
知られているコポリマーを含む。ＫＲＡＴＯＮ（登録商標）ブロックコポリマーは幾つか
の異なる調合物として入手可能であり、そのうちの数多くの調合物が米国特許第４，６６
３，２２０号および第５，３０４，５９９号で特定されており、これをもって、これらの
特許の内容全体が参照して本明細書に組み込まれる。
【００５８】
Ａ−Ｂ−Ａ−Ｂテトラブロックコポリマーからなるポリマーも本発明の実施において使
用することができる。このようなポリマーは米国特許第５，３３２，６１３号（Ｔａｙｌ
ｏｒらに付与）で検討されている。このようなポリマーにおいて、「Ａ」は熱可塑性ポリ
マーブロックであり、「Ｂ」は実質的にポリ（エチレン−プロピレン）モノマー単位にま
で水素化されたイソプレンモノマー単位である。このようなテトラブロックコポリマーの
一つの例はスチレン−ポリ（エチレン−プロピレン）−スチレン−ポリ（エチレン−プロ
ピレン）またはＳＥＰＳＥＰブロックコポリマーであり、ＫＲＡＴＯＮ（登録商標）Ｇ−
１６５７という商品名でＫｒａｔｏｎ  Ｐｏｌｙｍｅｒｓ（Ｈｏｕｓｔｏｎ，Ｔｅｘａｓ
）から入手可能である。
【００５９】
使用され得る他の例証的な材料は、ポリウレタン材料、例えばＢ．Ｆ．Ｇｏｏｄｒｉｃ
ｈ  ＆  Ｃｏ．からＥＳＴＡＮＥ（登録商標）という商標の下で入手可能なポリウレタン
材料、またはＭｏｒｔｏｎ  Ｔｈｉｏｋｏｌ  Ｃｏｒｐ．からＭＯＲＴＨＡＮＥ（登録商
標）という商標の下で入手可能なポリウレタン材料など、およびポリアミドポリエーテル
ブロックコポリマー、例えばＡｔｏｃｈｅｍ  Ｉｎｃ．Ｐｏｌｙｍｅｒｓ  Ｄｉｖｉｓｉ
ｏｎ（Ｇｌｅｎ  Ｒｏｃｋ，Ｎ．Ｊ．）から入手可能なＰＥＢＡＸ（登録商標）など、な
らびにポリエステル材料、例えばＥ．Ｉ．ＤｕＰｏｎｔ  ｄｅ  Ｎｅｍｏｕｒｓ  ＆  Ｃ
ｏｍｐａｎｙからＨＹＴＲＥＬ（登録商標）という商品名で入手可能なポリエステル材料
などを含む。
【００６０】
また、適切なポリマーは、エチレンと少なくとも一つのビニルモノマー、例えばビニル
アセタート、不飽和脂肪族モノカルボン酸およびそのようなモノカルボン酸のエステルな
どとのコポリマーも含む。これらのコポリマーは、例えば米国特許第４，８０３，１１７
号に開示されている。
【００６１】
「Ａ」成分または「Ｂ」成分において使用するのに適したポリマーの他の例は、米国特
許第５，０６４，８０２号；第５，１３２，３８０号；第５，７０３，１８７号；第６，
０３４，０２１号；ならびに公開公報ＥＰ第０  ４６８  ６５１号（Ｕ．Ｓ．第５，３２
１，１０６号）、ＥＰ第０  ５１４  ８２８号（Ｕ．Ｓ．第６，１１８，０１３号）、Ｗ
Ｏ第９３／１９１０４号（Ｕ．Ｓ．第５，３７４，６９６号；Ｕ．Ｓ．第５，５３２，３
９４号；Ｕ．Ｓ．第５，７２３，３９８号）およびＷＯ第９５／００５２６号（Ｕ．Ｓ．
第５，４７０，９９３号；Ｕ．Ｓ．第５，５５６，９２８号；Ｕ．Ｓ．第５，６２４，８
７８号）に開示されているように、拘束幾何配置（constrained geometry）触媒を用いて
調製された「均一な」または「均一に分岐した」ポリマーを含む。すべてのこれらの特許
、ならびに公開公報および対応するＵ．Ｓ．特許は、参照によりそれらの内容全体が本明
細書に組み入れられる。そのようなポリマーを調製するために使用される一つの適切なク
ラスの触媒は、米国特許第５，０４４，４３８号；第５，０５７，４７５号；第５，０９
６，８６７号；および第５，３２４，８００号に開示されているメタロセン触媒であり、
これらのすべての特許は、それらの内容全体が参照して本明細書に組み込まれる。本発明
において使用するのに適した他のポリマーが米国特許第５，２７２，２３６号；第５，２
７８，２７２号；第６，０５４，５４４号；第６，３３５，４１０号および第６，７２３
，８１０号に記載されており、これらのすべての特許は、それらの内容全体が参照して本
明細書に組み込まれる。
【００６２】
「Ａ」成分または「Ｂ」成分は、プロピレンポリマーもしくはエチレンポリマーから成
っていてよく、またはプロピレンポリマーもしくはエチレンポリマーを含んでいてよく、
また、二軸方向に配向されたポリプロピレン（「ＢＯＰＰ」）も含んでいてよい。他のプ
ロピレンポリマーは、ザ・ダウ・ケミカル・カンパニー(Dow Chemical Company)から入手
可能なＶＥＲＳＩＦＹ（商標）ポリマー、およびＥｘｘｏｎＭｏｂｉｌから入手可能なＶ
ＩＳＴＡＭＡＸＸ（商標）ポリマーを含むことができる。エチレンコポリマーは、ザ・ダ
ウ・ケミカル・カンパニー(Dow Chemical Company)から入手可能なＡＦＦＩＮＩＴＹ（商
標）ポリマー、ＥｘｘｏｎＭｏｂｉｌから入手可能なＥＸＡＣＴ（商標）ポリマー、およ
びＭｉｔｓｕｉ  Ｃｈｅｍｉｃａｌｓから入手可能なＴＡＦＦＮＥＲ（商標）ポリマーを
含むことができる。本ラミネート接着剤は比較的厚くできるため、不透明性のうちの大部
分をこの層に加えることができる。不透明性は、例えばＴｉＯ2またはＣａＣＯ3を使用す
ることにより付加することができる。商業的に入手可能な不透明性増加剤は、例えばＴｅ
ｃｈｍｅｒ’ｓ  ＰＭ  １８０７４  Ｅ  ＴｉＯ2濃縮物およびＳＣＣ  １３６０２  Ｔ
ｉＯ2濃縮物（Ｓｔａｎｄｒｉｄｇｅ  Ｃｈｅｍｉｃａｌ  Ｃｏｒｐ．）である。これら
の濃縮物は、３０パーセントの低密度ポリエチレン（ＬＤＰＥ）中における約７０パーセ
ントのＥ．Ｉ．ＤｕＰｏｎｔのＴｉＯ2である。「Ａ」成分または「Ｂ」成分において使
用するための他のポリマーは、Ｃｌａｒｉａｎｔから入手可能なＬＩＣＯＣＥＮＥ（商標
）ポリマー；イーストマンケミカル(Eastman Chemicals)から入手可能なＥＰＯＬＥＮＥ
（商標）ポリマーおよびＥＡＳＴＦＬＥＸ（商標）ポリマー；Ｈｕｎｔｓｍａｎから入手
可能なＲＥＸＴＡＣ（商標）ポリマー；およびデグッサ社(Degussa)から入手可能なＶＥ
ＳＴＯＰＬＡＳＴ（商標）ポリマー；を含む。他の適切なポリマーは、米国特許第６，７
４７，１１４号に記載されているようなプロピレンおよびα−オレフィンの半結晶性ポリ
マー、ならびに米国特許第５，０８１，３２２号に記載されているようなプロピレン／α
−オレフィンワックスを含む。これらの両特許の内容全体が参照して本明細書に組み込ま
れる。
【００６３】
「Ａ」成分または「Ｂ」成分において使用するためのポリマーの付加的な例は、シラン
化合物を用いてフリーラジカル的に修飾されており、１７０℃において１０ｍＰａ・ｓか
ら５０，０００ｍＰａ・ｓまでの間の溶融粘度を有する、部分的に結晶性のポリオレフィ
ンホモポリマーまたはコポリマーを含む。このようなポリマーおよびそれらの調製方法が
米国特許出願第２００５００４３４５５号に記載されており、この特許出願公報の内容全
体が参照して本明細書に組み込まれる。他の適切なポリマー（ポリオレフィン）が米国特
許第５，９１７，１００号；第５，７５０，８１３号；第６，０８０，９０２号および第
６，１０７，５３０号に記載されており；これらの各特許の内容全体が参照して本明細書
に組み込まれる。
【００６４】
「Ａ」成分または「Ｂ」成分において使用するのに適したポリマーの他の例は、米国特
許第６，３３５，４１０号、第６，０５４，５４４号および第６，７２３，８１０号に記
載されているような、均一な超低分子量のエチレンポリマーを含む。これらの各特許の内
容全体が参照して本明細書に組み込まれる。他の適切なポリマーはＪＰ第１８６３２２９
号およびＪＰ第２１２５６４１号に記載されているポリマーを含み、これらの両特許の内
容全体が参照して本明細書に組み込まれる。
【００６５】
「Ａ」成分または「Ｂ」成分において使用することができるポリマーのいっそう更なる
例は、０パーセントから３０パーセントまでの全結晶化度および３５０°Ｆで測定したと
きに５００ｃＰから５０，０００ｃＰまでのブルックフィールド粘度を有する、低分子量
のエチレンホモポリマーおよびコポリマー、ならびに他のα−オレフィンホモポリマーお
よびコポリマーを含む。これらのポリマーおよびそれらの調製方法がＷＯ第２００４／０
３５６８０号に記載されており、この特許の内容全体が参照して本明細書に組み込まれる
。これらのポリマーシステムは、この参考文献に記載されているように、一つまたはそれ
以上の充填剤、例えばカーボンブラック、アルミナ三水和物、カルシウムカルボナートお
よび他の適切な充填剤などで充填することができる。好適なポリマーは、ポリエチレンホ
モポリマー、ポリプロピレンポリマー、エチレン／１−オクテンコポリマーおよびエチレ
ン／プロピレンコポリマーを含む。
【００６６】
「Ａ」成分または「Ｂ」成分において使用するための他の有用なポリマーは、０．８５
５ｇ／ｃｃから０．８９９ｇ／ｃｃまでの密度および３５０°Ｆにおいて少なくとも５０
０ｃＰのブルックフィールド粘度を有する、低粘度で均一に分岐した少なくとも一つのエ
チレンポリマーを含有する熱可塑性組成物を含む。この熱可塑性組成物は、その組成物の
合計重量をベースとして少なくとも５０ｗｔパーセントの熱可塑性ポリマーを含んでいて
よい。この熱可塑性ポリマーの適切な例は、これらに限定するものではないが、合成ゴム
、直鎖状の低密度ポリエチレン（ＬＬＤＰＥ）、高密度ポリエチレン（ＨＤＰＥ）、低密
度ポリエチレン（ＬＤＰＥ）、エチレンビニルアセタート（ＥＶＡ）コポリマー、ポリブ
タジエンおよびエチレン−プロピレン−ジンを含む。これらの組成物およびそれらの調製
方法がＷＯ第２００４／０３１２９２号に開示されており、この特許の内容全体が参照し
て本明細書に組み込まれる。成分「Ａ」または「Ｂ」において使用するのに有用な付加的
なポリマーは、アイソタクチックポリプロピレンおよびα−オレフィン／プロピレンコポ
リマーを含有するポリマーブレンドを含む。このような混合物およびそれらの調製方法の
例がＥＰ第１  ２２３  １９１号（米国特許第６，５２５，１５７号および第６，６３５
７１５号）に開示されており、この特許の内容全体が参照して本明細書に組み込まれる。
【００６７】
「Ａ」成分または「Ｂ」成分に有用なポリマーは、本接着剤層の最終的な特性および用
途に依存して、あらゆる量で加えられてよい。これらのポリマーは、本接着剤組成物の総
量をベースとして１重量パーセントから１００重量パーセントまでの量で加えられてよい
。上で検討されているように、すべての個々の量および１重量パーセントから１００重量
パーセントまでの間のすべてのサブレンジがここに含まれており、ここに開示されている
。
【００６８】
本発明に有用な接着剤組成物または結合層組成物の例は、これらに限定するものではな
いが、表１において以下でリストアップされている通りの以下の例も含む。各成分の量は
、本接着剤または結合層の所望の特性および最終用途に依存して様々に変わるであろう。
典型的には、分散相は、本結合層組成物の合計重量をベースとして５重量パーセントから
４５重量パーセントまで、または５０重量パーセントまでの量で加えられてよい。上で検
討されているように、すべての個々の量および５重量パーセントから５０重量パーセント
までの間のすべてのサブレンジがここに開示されており、ここに含まれている。
表１：マトリックス／分散相の組合せ
【表１】
2014196492.tif 000002
【００６９】
α−オレフィンをベースとしたコポリマーおよびインターポリマーの場合、好適なコモ
ノマーは、これらに限定するものではないが、エチレン、プロピレン、イソブチレン、１
−ブテン、１−ペンテン、１−ヘキセン、３−メチル−１−ペンテン、４−メチル−１−
ペンテン、および１−オクテン、非共役ジエン、ポリエン、ブタジエン、イソプレン、ペ
ンタジエン、ヘキサジエン（例えば１，４−ヘキサジエン）、オクタジエン、スチレン、
ハロ置換スチレン、アルキル置換スチレン、テトラフルオロエチレン、ビニルベンゾシク
ロブテン、ナフテン酸、シクロアルケン（例えばシクロペンテン、シクロヘキセン、シク
ロオクテン）、および前述のものの混合物を含む。典型的には、また、好適には、このコ
モノマーはＣ２−Ｃ２０α−オレフィンである。上で記述されているように、すべての個
々の値およびサブレンジがこのＣ２−Ｃ２０の範囲に含まれており、ここに開示されてい
る。
【００７０】
フィルム組成物、例えば上で検討されているような三層のフィルム組成物（層１）、層
２）および層３））においては、層３）は、製造ステップ中における巻き取り、巻戻しお
よびフィルムの取り扱いを容易化するため、および本フィルム／不織布ラミネートをオム
ツのような最終製品の形態に変換するため、層１）よりも低い摩擦係数を有していること
がしばしば有利である。これは、この層に大きな割合のポリプロピレンを含めることによ
り果たすことができる。使用され得る典型的なポリプロピレンは、Ｅｘｘｏｎ  Ｃｈｅｍ
ｉｃａｌ  ＣｏｍｐａｎｙのＥＳＣＯＲＥＮＥ（登録商標）ポリプロピレン３４４５、ま
たはＥ５Ｄ４７（以前、Ｓｈｅｌｌ  Ｃｈｅｍｉｃａｌ  Ｃｏｍｐａｎｙから販売されて
いた）である。
【００７１】
様々な接着剤層は、処理性を改善するために存在する少量の添加剤、例えば低密度ポリ
エチレン（ＬＤＰＥ）なども有していてよく、例えばＮＡ  ３３４の商品名でＱｕａｎｔ
ｕｍ  Ｃｈｅｍｉｃａｌ  Ｃｏｍｐａｎｙから入手可能なＬＤＰＥ、または１０５８  Ｌ
ＤＰＥの商品名でＲｅｘｅｎｅから入手可能なＬＤＰＥなども有していてよい。多くの同
様なＬＤＰＥポリマーを商業的に入手することができる。また、本接着剤は、一つもしく
はそれ以上のワックス、一つもしくはそれ以上の粘着付与樹脂及び／又は一つもしくはそ
れ以上のオイルも含んでいてよい。
【００７２】
熱、光または原料からの残留触媒などによって誘導される酸素との反応により引き起こ
される本接着剤組成物の劣化を防ぐため、安定剤および酸化防止剤が加えられてよい。適
用温度を下げることも劣化を低減させる上で役立つ。酸化防止剤は、Ｈａｗｔｈｏｒｎ，
Ｎ．Ｙ．に所在するチバ・ガイギー(Ciba-Geigy)から商業的に入手することができ、ヒン
ダードフェノール系酸化防止剤であるＩｒｇａｎｏｘ（登録商標）５６５、１０１０およ
び１０７６を含む。これらの酸化防止剤はフリーラジカル捕捉剤として作用する一次酸化
防止剤であり、単独で使用されてもよいし、または他の酸化防止剤、例えばチバ・ガイギ
ー(Ciba-Geigy)から入手可能なＩｒｇａｆｏｓ（登録商標）１６８のようなホスファイト
酸化防止剤などと組み合わせて使用されてもよい。ホスファイト酸化防止剤は二次酸化防
止剤と考えられており、一般的には単独では使用されず、主に過酸化物分解剤として使用
される。利用可能な他の酸化防止剤は、これらに限定するものではないが、Ｓｔａｍｆｏ
ｒｄ，Ｃｏｎｎ．に所在するＣｙｔｅｃ  Ｉｎｄｕｓｔｒｉｅｓから入手可能なＣｙａｎ
ｏｘ（登録商標）ＬＴＤＰ、およびＢａｔｏｎ  Ｒｏｕｇｅ，Ｌｏｕｓｉａｎａに所在す
るＡｌｂｅｍａｒｌｅ  Ｃｏｒｐ．から入手可能なＥｔｈａｎｏｘ（登録商標）１３３０
を含む。多くの他の酸化防止剤が単独使用で利用することができ、または他のそのような
酸化防止剤と組み合わせて利用することができる。使用する場合、酸化防止剤は、本接着
剤調合物の合計重量をベースとして、典型的には０．５重量パーセント未満の量で存在し
、好適には０．２重量パーセント未満の量で存在する。また、本接着剤調合物は一つまた
はそれ以上の架橋剤も含んでいてよい。
【００７３】
本接着剤は標準的な溶融混合手順により調製されてよい。詳細には、均一なエチレン／
α−オレフィンポリマー、一つまたは複数の増粘剤および他の成分が、均一な混合物が得
られるまで、不活性ガスブランケット下において溶融混合されてよい。本接着剤成分を劣
化させることなく均一な混合物をもたらすあらゆる混合方法を申し分なく使用することが
でき、例えばスターラー、場合によっては加熱機構または押出機を備えた容器などを使用
することができる。これらの成分の混合は、混合されるべき成分の性状に依存して、室温
で行われてよく、または室温以上もしくは室温以下の温度で行われてもよい。また、これ
らの成分は、溶融混合される前に、乾式混合されてもよい；例えば、押出機のフィーダー
に供給する前に、これらの成分が乾式混合されてよい。
【００７４】
本発明の不織布成分は好適にはスパンボンド材料であり、好適には０．３ｏｓｙから１
ｏｓｙまで（１１ｇｓｍから３４ｇｓｍまで）の間である。このスパンボンド成分を製造
するために使用され得るポリマーは、熱可塑性ポリマー、例えばポリオレフィン、ポリア
ミドおよびポリエステルなど、好適にはポリオレフィン、更に一層好適には５０重量パー
セントまでの量で異相ポリマーを含む混合物である。より特定的には、本不織布は、Ｅｘ
ｘｏｎ  Ｃｈｅｍｉｃａｌ  ＣｏｍｐａｎｙのＥＳＣＯＲＥＮＥ（登録商標）ポリプロピ
レン３４４５、またはＥ５Ｄ４７（以前、Ｓｈｅｌｌ  Ｃｈｅｍｉｃａｌ  Ｃｏｍｐａｎ
ｙから販売されていた）のようなポリプロピレンと４０重量パーセントのＣＡＴＡＬＬＯ
Ｙ（登録商標）ポリマーＫＳ−０５７Ｐのような異相ポリマーとの混合物から成っていて
よい。更に一層特定的には、本不織布は、高結晶性ポリプロピレンと２０重量パーセント
のＣＡＴＡＬＬＯＹ（登録商標）ポリマーＫＳ−０５７Ｐとの混合物から成っていてよい
。
【００７５】
本不織布成分およびフィルム成分は、好適にはそのフィルムをマシン方向に約６０パー
セントから６５パーセント伸ばした後、熱ポイント接合を用いて共に結合される。この延
伸および接合は、米国特許出願第０７／９９７，８００号および欧州特許出願ＥＰ第０６
０４７３１  Ａ１号（出願番号第９３１１７４２６．２号に基づく出願）により果たされ
てよい。簡単に説明すると、この手順は、拡大された長さが元の長さよりも少なくとも５
パーセント大きくなるように、第一の伸長性の層を元の長さから拡大された長さへ伸ばす
ことを要件として含む。
【００７６】
延伸の程度に依存して、この第一の伸長性の層を恒久的に変形させることができる。次
に、第一の層を拡大された長さにした状態のまま、第一の層と並べて第二の材料の層が置
かれ、この後、これらの二つの層を複数の間隔をあけた結合部位において相互に付着させ
ることにより、複数の結合された領域と結合されていない領域を含むラミネートが形成さ
れる。一旦、ラミネートが形成されると、第一の層は第三の長さへ緩むことが許され、こ
の第三の長さは、通常、第一層の第一の長さよりも長い。第一層を拡大した状態のままで
第一層に第二層を付着させた結果として、一旦、ラミネートが収縮すると、第一の層は寄
り集まってしわが寄り、これにより、同じ二つの材料からなる単純な非延伸ラミネートと
比べてずっと嵩高い材料が形成される。
【００７７】
一般的に、延伸は、時間的に後側のローラーを時間的に前側のローラーの速度よりも高
い速度で走らせ、結果としてフィルムの延伸および薄膜化がもたらされるような仕方で、
フィルムを数多くのローラーの回りに巻き取ることにより果たされる。このような延伸は
、フィルムの厚みを三分の一またはそれ以上に低減させ得る。例えば、本発明によるフィ
ルムは、延伸する前の厚みが０．６ミルで延伸後の厚みが０．４ミルになるように製造さ
れてよい。
【００７８】
更に、自己的に結合する増粘された材料を提供するため、上で開述されている押出し可
能な組成物に適合性を有する粘着付与樹脂が加えられてよい。本ポリマーと適合性を有し
、高い処理（例えば押出し）温度に耐えることができるあらゆる粘着付与樹脂を使用する
ことができる。本ポリマーが処理助剤、例えばポリオレフィンまたは増量用（extending
）オイルなどと混合される場合、上述の粘着付与樹脂は、これらの処理助剤とも適合性を
有しているべきである。一般的に、水素化された炭化水素樹脂は、比較的良好な温度安定
性を有しているため、好適な粘着付与樹脂である。水素化された炭化水素樹脂の例として
ＲＥＧＡＬＲＥＺ（商標）およびＡＲＫＯＮ（商標）Ｐシリーズの粘着付与剤を挙げるこ
とができる。ＲＥＧＡＬＲＥＺ（商標）炭化水素樹脂はＨｅｒｃｕｌｅｓ  Ｉｎｃｏｒｐ
ｏｒａｔｅｄから入手することができる。ＡＲＫＯＮ（商標）Ｐシリーズの樹脂は荒川化
学工業株式会社(Arakawa Chemical(U.S.A.)Incorporated)から入手することができる。例
えば米国特許第４，７８７，６９９号（参照して本明細書に組み込まれる）に開示されて
いるような粘着付与樹脂が本発明に適している。本組成物の他の成分と適合し、且つ、高
い処理温度に耐え得る他の粘着付与樹脂も使用することができる。
【００７９】
本発明のラミネートの不織布成分は、当技術分野において広く知られているメルトブロ
ーイングプロセスまたはスパンボンディングプロセスにより製造されてよい。これらのプ
ロセスは、一般的に、押出機を使用して、溶融された熱可塑性ポリマーをスピナレットへ
供給し、繊維を得るべく、スピナレットで前述のポリマーが繊維化されるが、それらの繊
維はステープル長さ（staple length）またはそれ以上の長さであってよい。この後、こ
れらの繊維は、通常は空気圧により引き出され、不織布を形成すべく、小孔を有する移動
式のマットまたはベルト上に堆積される。このスパンボンドプロセスおよびメルトブロー
ンプロセスで製造されたこれらの繊維は、上で定義されている通りの超極細繊維である。
【００８０】
ここで引用されているすべての特許および出版物は、参照によりそれらの内容全体が本
明細書に組み入れられる。別なやり方で述べられていない限り、すべてのパーセンテージ
は重量で表されている。以下の実施例は、本発明を例証することを目的として与えられた
ものであり、本発明の範囲を限定するものとして解釈すべきではない。
【００８１】
本発明によるラミネートの利点を例証するため、以下の実施例および対照を展開した。
すべてのラミネートは２４０°Ｆ（１１６℃）のパターンロールおよび２００°Ｆ（９３
℃）のアンビルロールを用いて熱的に結合された。
【００８２】
機器説明：
（３）２．５”  Ｅｇａｎ  Ｄａｖｉｓ  Ｓｔａｎｄａｒｄ  ＭＡＣ  Ｅｘｔｒｕｄｅ
ｒｓ
（２）２”  Ｅｇａｎ  Ｄａｖｉｓ  Ｓｔａｎｄａｒｄ  ＭＡＣ  Ｅｘｔｒｕｄｅｒｓ
ＤＳＢ  １１  Ｐｏｌｙｅｔｈｙｌｅｎｅ  Ｂａｒｒｉｅｒ  Ｓｃｒｅｗｓ  ３０：１
Ｌ／Ｄ
Ｃｌｏｅｒｅｎ５層デュアルプランフィードブロック
Ｃｌｏｅｒｅｎ  ３６”  Ｅｐｏｃｈ（商標）  ＩＩＩ  Ａｕｔｏｇａｕｇｅ  ５．１
ダイ
（５）重量コントロール用のＢａｒｒｏｎ計量ホッパー（weigh hoppers）
Ｅｌｅｃｔｒｏｓｔａｔｉｃ  ＆  Ａｉｒ  Ｊｅｔエッジピンナーエアーナイフおよび
バキュームボックス
４０”  Ｏ．Ｄ．×４０”長さの一次チルロール（３０−４０ＲＭＳ）
２０”  Ｏ．Ｄ．×４０”長さの二次チルロール（２−４ＲＭＳ）
ＮＤＣ  Ｍｏｄｅｌ  ３００  Ｂｅｔａトランスミッションゲージセンサー
振動フレーム
二位置単タレット水平巻取り機（５０−１０００ｆｐｍ）
【００８３】
フィルムは、米国特許第４，０７６，６９８号の教示により製作された「チーグラー・
ナッタエチレン／１−オクテンコポリマー」（サンプル１）およびホモポリマーポリプロ
ピレンポリマー（サンプル２）を用いて製造された。これらのフィルムを押出しコーター
で試験した。機器の設計上の理由から、５台すべての押出機をずっとオンライン状態で使
用した。フィルム１は、サンプル１で製作された単層の２ミル（０．０５１ｍｍ）のフィ
ルムである。フィルム２は、サンプル２で製作された単層の２ミル（０．０５１ｍｍ）の
フィルムである。押出し条件が以下の表２に示されている。
【００８４】
本実施例で使用されたすべてのポリマーおよび樹脂は、一つまたはそれ以上の安定剤、
例えば共にチバ・スペシャルティー・ケミカルズ(Ciba Specialty Chemicals)から供給さ
れている酸化防止剤Ｉｒｇａｎｏｘ（商標）１０１０及び／又はＩｒｇａｆｏｓ（商標）
１６８で処理された。典型的には、ポリマーは、押出しまたは他の溶融プロセスの前に、
一つまたはそれ以上の安定剤で処理される。
【００８５】
以下で検討されている米国特許第５，２７２，２３６号、第５，２７８，２７２号およ
び第５，６６５，８００号、ならびに上で検討されている米国特許第４，０７６，６９８
号は、参照によりそれらの内容全体が本明細書に組み入れられる。
表２：押出機の条件
【表２】
2014196492.tif 000003
【００８６】
（実施例１−それぞれが結合層を含有するフィルム組成物の調製および試験）
キャストフィルムラインを用い、一つはポリエチレンをベースとし、一つはポリプロピ
レンをベースとした二つのフィルムを調製した。これらのフィルムは以下の通りであった
：ａ）４ｇ／１０分のメルトインデックス（ＡＳＴＭ  Ｄ１２３８、条件１９０℃／２．
１６ｋｇ）および０．９４ｇ／ｃｃの密度（ＡＳＴＭ  Ｄ  ７９２）を有するチーグラー
・ナッタ産生エチレン／１−オクテンポリマー；ならびにｂ）８．８ｇ／１０分のメルト
フローレート（ＡＳＴＭ  Ｄ  １２３８、条件２３０℃／２．１６ｋｇ）を有するホモポ
リマーポリプロピレン。これらのフィルムを押出しコーターで試験した。
【００８７】
フィルム１は、上で検討されている通りのエチレン／１−オクテンコポリマー（チーグ
ラー・ナッタ産生またはＺＮ−ＥＯ）の単層の２ミルフィルム（０．０５１ｍｍ）である
。
【００８８】
フィルム２は、上で検討されている通りのポリプロピレンホモポリマー（ＰＰ）の単層
の２ミル（０．０５１ｍｍ）のフィルムである。
【００８９】
サンプル１は、上で検討されている通りのエチレン／１−オクテンコポリマー（ＺＮ−
ＥＯ）である。
【００９０】
サンプル２は、上で検討されている通りのポリプロピレンホモポリマーである。
【００９１】
サンプル３は、米国特許第５，２７２，２３６号、第５，２７８，２７２号および第５
，６６５，８００号の教示により製作され、５００ｇ／１０分の見掛けメルトインデック
ス、３５０°Ｆ（１７７℃）における１７，０００ｃＰの溶融粘度、０．８７４ｇ／ｃｃ
の密度および２から３までのＭw／Ｍnを有するエチレン／１−オクテンコポリマーである
。
【００９２】
サンプル４は、米国特許第５，２７２，２３６号、第５，２７８，２７２号および第５
，６６５，８００号の教示により製作され、１０００ｇ／１０分の見掛けメルトインデッ
クス、３５０°Ｆ（１７７℃）における８，２００ｃＰの溶融粘度、０．８７ｇ／ｃｃの
密度および２から３までのＭw／Ｍnを有するエチレン／１−オクテンコポリマーである。
【００９３】
結合層混合物は以下の通りに調合された。
混合物１：１０ｗｔパーセントのサンプル３および９０ｗｔパーセントのサンプル２（
ＰＰ）。
混合物２：２５ｗｔパーセントのサンプル３および７５ｗｔパーセントのサンプル２（
ＰＰ）。
混合物３：１０ｗｔパーセントのサンプル４および９０ｗｔパーセントのサンプル１（
ＺＮ−ＥＯ）。
混合物４：２５ｗｔパーセントのサンプル４および７５ｗｔパーセントのサンプル１（
ＺＮ−ＥＯ）。
【００９４】
この後、これらの混合物を結合層として作用させるべくＰＥ（フィルム１）フィルムと
ＰＰ（フィルム２）フィルムとの間に押出しした。
【００９５】
これらの積層実験は、１５０  ＨＰ  Ｅｕｒｏｔｈｅｒｍデジタル駆動システムを伴う
３−１／２”  Ｂｌａｃｋ  Ｃｌａｗｓｏｎ  Ｍｏｄｅｌ  ４３５、３０：１、Ｌ／Ｄ押
出機で実施された。ダイはＣｌｏｅｒｅｎ  ３０”  ＥＢＲ  ＩＩＩ内部デックル（deck
le）（Ｅｄｇｅ  Ｂｅａｄ低減）ダイである。これらをＢｌａｃｋ  Ｃｌａｗｓｏｎ押出
しコーター（ＢＣ＃Ｌ−１９４６−００）に取り付けた。プロピレンをベースとしたマト
リックスを伴う結合層を含有したフィルム組成物に対する代表的なプロセス条件は以下の
通りである：フィルムの厚さ、１ミル（０．０２５４ｍｍ）；ラインスピード、１００ｆ
ｐｍ（３０．５ｍ／分）；ＨＰ  １０−１５；ａｍｐｓ  ６４−１３３；溶融温度、４９
９°Ｆ（２５９℃）；背圧、４５−１０３２ｐｓｉ（３１０−７１１７ｋＰａ）。これら
のラミネーション処理パラメーターは、結合層における分散相の組成の変化に合わせて調
節することができる。これらのラミネーション処理パラメーターは、問題としているフィ
ルムの組成に依存して変動するであろう。
【００９６】
ラミネーションプロセスの間、各フィルムの構造的完全性を維持しながらフィルム界面
間における良好な密着性を達成するためには、それぞれのフィルム表面における適切な表
面温度を維持することが極めて重要であった。各フィルムの界面における分子の絡まり合
いを達成するためには、押出し物の温度が各フィルムの溶融温度付近または溶融温度以上
であることが重要である。いずれかのフィルムの温度よりもずっと高い温度は、ひずみ、
しわおよび他の表面欠陥の原因となるであろう。表３は、リストアップされたフィルム組
成物に対するプロセス条件を示している。
表３：種々のフィルム組成物に対するプロセス条件
【表３】
2014196492.tif 000004
【００９７】
押出し物の溶融温度は、適切な溶融強度を持ってダイから流し出すのに充分な程度に樹
脂を溶融するが、溶融強度がなく、樹脂が過度に急速に流れ出すような程度にまで樹脂の
粘度を低減させることがないように選んだ。この状態を達成するため、以下の温度プロフ
ィールを用いた：ゾーン１−３００°Ｆ（１４９℃）、ゾーン２−３２０°Ｆ（１６０℃
）、ゾーン３、４、５、６、アダプターパイプおよびダイ−３４２°Ｆ（１７２℃）。ラ
インスピードおよび押出機のｒｐｍは、１ミル（０．０２５ｍｍ）の結合層を達成すべく
調節された。チルウォーターの温度は、押出し物がニップを通過するときに押出し物を適
切にクエンチングすることができるように調節された。６”（１５２ｍｍ）のエアーギャ
ップが、基体への押出し物の適切な付着を達成するために使用される標準的なエアーギャ
ップである。
【００９８】
表４に示されている通りの以下のフィルム組成物から１インチ幅（２５．４ｍｍ）のス
トリップを切断し、剥離引裂き強度（結合層によって接合された外側の層を引き離すのに
必要な引張り力の量）について試験した。三つの異なるシートから合計で１０個のサンプ
ルを試験した結果、以下に報じられている平均値が本結合層の接着強度を表している。こ
れらの結果は、結合層が１０ｗｔパーセントのサンプル３を含んでいた場合、密着性（平
均剥離値）が著しく（２５パーセント以上）改善されたことを示している。結合層に２５
ｗｔパーセントのサンプル３を使用したときには、更なる密着性の増大（３５パーセント
以上）が観測されている。
表４：三層化されたフィルム組成物の平均剥離値（１０個のサンプルを試験した）
【表４】
2014196492.tif 000005
【００９９】
（実施例２−積層不織布の調製および試験）
上で検討されている通りのサンプル３、上で検討されている通りのサンプル４およびサ
ンプル５（米国特許第５，２７２，２３６号、第５，２７８，２７２号および第５，６６
５，８００号の教示により製作され、５ｇ／１０分のメルトインデックス、０．８７ｇ／
ｃｃの密度および２から３までのＭw／Ｍnを有するエチレン／１−オクテンコポリマー）
をそれぞれ個別的に用いて二つのポリプロピレン（ＰＰ）不織布基体（またはウェブ）を
結合した。押出機は、上の実施例１で使用したのと同一の押出機であった。サンプル４は
１８０°Ｆ（８２℃）で押出しされ、一方、サンプル３および５は、それぞれ、２１５°
Ｆ（１０２℃）および３４０°Ｆ（１７１℃）で押出しされた。
【０１００】
不織布ウェブが上で特定されているポリマーを用いて積層された後、１インチ（２５．
４ｍｍ）幅のストリップを切断し、２インチ／分（５０．８ｍｍ／分）の試験速度で剥離
引裂き強度について試験した。結果が以下の表５にまとめられている。
表５：不織布に対する平均剥離値（３つのサンプルを試験した）
【表５】
2014196492.tif 000006
【０１０１】
これらの積層された不織布は、高い剥離値を有していたことにより、パーソナルケア製
品のテクノロジーにおける重大な進展を提供しており、より一層の耐久性を有し、且つ、
消費者にとって審美的に満足のいく製品をもたらすであろう。
【０１０２】
（実施例３−それぞれが結合層を含有するフィルム組成物の透過型電子顕微鏡検査（Ｔ
ＥＭ））
以下の表６に示されている通りの３種類のフィルム組成物を透過型電子顕微鏡検査によ
り調べた（ＰＰ＝ポリプロピレンおよびＰＥ＝ポリエチレン）。
【０１０３】
サンプルは、切片をコアで採取することができるように、射出成形プラークの中央をト
リミングすることにより、ＴＥＭ用に調製された。ブロック面を凍結研磨した後、周囲温
度においてＲｕＯ４蒸気で３時間染色した。Ｌｅｉｃａ  Ｕｌｔｒａｃｕｔ  Ｔミクロト
ームを使用し、周囲温度においてダイヤモンドナイフを用い、厚みが約１００ｎｍの切片
を採取した。これらの切片を４００メッシュのバージン銅グリッドに載せた。１００ｋＶ
の加速電圧で運転されるＪＥＯＬ  ＪＥＭ−１２３０透過型電子顕微鏡での明視野ＴＥＭ
イメージングを使用した。画像は、Ｇａｔａｎ  ７９１および７９４デジタルカメラを用
いて記録された。
表６．ＴＥＭにより調べたフィルム組成物
【表６】
2014196492.tif 000007
【０１０４】
ＴＥＭ顕微鏡写真が図１−６に示されている。これらの顕微鏡写真から、二つの結合層
（フィルム組成物Ｂおよびフィルム組成物Ｃ）において、分散相（エチレン／１−オクテ
ン成分またはゴム層）の選択分離は観測されなかった。更に、フィルム組成物Ｂおよびフ
ィルム組成物Ｃにおいて、「結合層−ＰＥ層」界面への分散相の選択移動がないことも実
証された。電子ビームに晒されたときに結合層−ＰＥ層界面において分離が生じたことが
認められる。結合層の内部における分散相は、ＰＰおよびＰＥ層の界面における分散相の
場合よりももっと細長い／配向されたドメインに存在しているように思われた。フィルム
組成物Ｂおよびフィルム組成物Ｃのどちらの場合にも、分散相の良好な分散が明らかであ
る。これらの分散は、離散的な微粒子状ドメインおよび縞状ドメインの形態を取っている
。図３−６から分かるように、これらのドメインの平均幅は１ミクロン未満である。
【０１０５】
また、上述のフィルム組成物は走査電子顕微鏡検査（ＳＥＭ）によっても分析された。
三つすべてのサンプルにおいて、結合層−ＰＥ層で空洞が観測された；しかし、フィルム
組成物Ｃの場合には、結合層−ＰＥ層で観測された空洞が比較的少なかった。フィルム組
成物Ａは、他の二つのサンプルと比べたときに、結合層とＰＥ層との間に最も多い個数の
空洞を含んでいた。ＢおよびＣのフィルム組成物の結合層では裂けが観測された。これら
の裂けは、サンプルの調製中における結合層ブレンド材料からのプルアウト（pull out）
に帰するものであった。また、上述のフィルムは、透過光顕微鏡検査（ＬＭ）によっても
分析された。三つすべてのフィルムで空洞が観測された。
【図面の簡単な説明】
【０１０６】
【図１】図１は、フィルム組成物Ａに対するフィルム断面の透過型電子顕微鏡写真を表しており、結合層−ＰＰ界面を示している。
【図２】図２は、フィルム組成物Ａに対するフィルム断面の透過型電子顕微鏡写真を表しており、結合層−ＰＥ界面を示している。
【図３】図３は、フィルム組成物Ｂに対するフィルム断面の透過型電子顕微鏡写真を表しており、結合層を示している。
【図４】図４は、フィルム組成物Ｂに対するフィルム断面の透過型電子顕微鏡写真を表しており、結合層−ＰＰ界面および結合層−ＰＥ界面を示している。
【図５】図５は、フィルム組成物Ｃに対するフィルム断面の透過型電子顕微鏡写真を表しており、ＰＥ−結合層−ＰＰ界面および結合層を示している。
【図６】図６は、フィルム組成物Ｃに対するフィルム断面の透過型電子顕微鏡写真を表しており、結合層−ＰＰ界面および結合層−ＰＥ界面を示している。
【図１】
2014196492.tif 000008
【図２】
2014196492.tif 000009
【図３】
2014196492.tif 000010
【図４】
2014196492.tif 000011
【図５】
2014196492.tif 000012
【図６】
2014196492.tif 000013
【手続補正書】
【提出日】平成26年4月7日(2014.4.7)
【手続補正１】
【補正対象書類名】特許請求の範囲
【補正対象項目名】全文
【補正方法】変更
【補正の内容】
【特許請求の範囲】
【請求項１】
少なくとも２つの成分を含むラミネーション接着剤であって、前記２つの成分が：
少なくとも一つのプロピレンをベースとしたポリマーを含む成分Ａ）であり、ＡＳＴＭ  Ｄ１２３８の条件２３０℃／２．１６ｋｇにより試験したときに、０．５ｇ／１０分から１００ｇ／１０分までの間のメルトフローレートを有する少なくとも一つのプロピレンをベースとしたポリマーを含む成分Ａ）；および
少なくとも一つのプロピレンをベースとしたポリマーを含む成分Ｂ）であり、ＤＳＣを用いて測定したときに、好適には３０パーセント未満、より好適には２５パーセント未満、最も好適には２０パーセント未満の結晶化度を有し、且つ、ＡＳＴＭ  Ｄ１２３８の条件２３０℃／２．１６ｋｇにより測定したときに、好適には２５ｇ／１０分より大きいメルトフローレートを有する少なくとも一つのプロピレンをベースとしたポリマーを含む成分Ｂ）；
であり、
ここで、成分Ａ）は６０パーセントから９５パーセントまで、好適には７０パーセントから９０パーセントまで、より好適には７０パーセントから８０パーセントまでであり；成分Ｂ）は４０パーセントから５パーセントまで、好適には３０パーセントから１０パーセントまで、より好適には３０パーセントから２０パーセントまでであって、上記パーセンテージが成分Ａ）および成分Ｂ）の総合重量をベースとした重量百分率である；
ラミネーション接着剤。
【請求項２】
少なくとも２つの成分を含むラミネーション接着剤であって、前記２つの成分が：
少なくとも一つのエチレンをベースとしたポリマーを含む成分Ａ）であり、ＡＳＴＭ  Ｄ１２３８の条件１９０℃／２．１６ｋｇにより試験したときに、０．５ｇ／１０分から１００ｇ／１０分までの間のメルトインデックスを有する少なくとも一つのエチレンをベースとしたポリマーを含む成分Ａ）；および
少なくとも一つのプロピレンをベースとしたポリマーを含む成分Ｂ）であり、ＤＳＣを用いて測定したときに、好適には３０パーセント未満、より好適には２５パーセント未満、最も好適には２０パーセント未満の結晶化度を有し、且つ、ＡＳＴＭ  Ｄ１２３８の条件２３０℃／２．１６ｋｇにより測定したときに、好適には２５ｇ／１０分より大きいメルトフローレートを有する少なくとも一つのプロピレンをベースとしたポリマーを含む成分Ｂ）；
であり、
ここで、成分Ａ）は６０パーセントから９５パーセントまで、好適には７０パーセントから９０パーセントまで、より好適には７０パーセントから８０パーセントまでであり；成分Ｂ）は４０パーセントから５パーセントまで、好適には３０パーセントから１０パーセントまで、より好適には３０パーセントから２０パーセントまでであって、上記パーセンテージが成分Ａ）および成分Ｂ）の総合重量をベースとしたものである；
ラミネーション接着剤。
【請求項３】
成分Ａ）の上記少なくとも一つのプロピレンベースのオレフィンポリマーがポリプロピレンホモポリマーおよびプロピレン／エチレンインターポリマーからなるグループから選択され、ここで、該エチレンの含有量が前記インターポリマーのうちの２０重量パーセントを超えない割合を構成し、好適には＜１５重量パーセント、より好適には＜１０重量パーセント、最も好適には＜５重量パーセントの割合を構成する、請求項１に記載の接着剤。
【請求項４】
請求項１または２に記載の組成を有するラミネーション接着剤を含むラミネート構造物であって、少なくとも三つの熱可塑性層を含み、ここで前記層が相互に共押出し、熱接合、融着及び／又は圧着されている、ラミネート構造物。
【請求項５】
層１）、層２）および層３）を含むラミネート構造物であって：
層１）は、（ＡＳＴＭ  Ｄ  １２３８、条件２３０℃／２．１６ｋｇにより測定したときに）０．５ｇ／１０分から１００ｇ／１０分までの間のメルトフローレートを有する少なくとも一つの熱可塑性のプロピレンをベースとしたポリマーを含み；
層３）は少なくとも一つの熱可塑性のオレフィンをベースとしたポリマーを含み；
層２）は、層１）および層３）の間に配置され、ある接合様式において層１）と層３）との両方に緊密に接触しており、且つ、請求項１または２に記載の組成を有するラミネーション接着剤を含んでおり；
ここで、当該ラミネート構造物が、ある接合様式において相互に緊密に接触した状態で配置された単に層１）および層３）のみから成る同等なラミネートの個別的な剥離強度と比べたときに、高められた剥離強度を有している；
ラミネート構造物。
【請求項６】
請求項１または２に記載の接着剤を含むフィルム／不織布ラミネート。
【請求項７】
オムツ、トレーニングパンツ、吸水性アンダーパンツ、成人用尿漏れ防止用品および女性衛生用品からなるグループから選択されるパーソナルケア製品であって、前記パーソナルケア製品が請求項６に記載のラミネートを含んでいる、パーソナルケア製品。